(57)【特許請求の範囲】
【請求項１】
以下の特性：
ＯＡＮ≧１７０ｍＬ／１００ｇ、
１６０〜２２０ｍ2／ｇの範囲のＳＴＳＡ、
０．７〜１の範囲のＳＴＳＡ／ＢＥＴ表面積比、および
少なくとも１２０ｍＬ／１００ｇのＣＯＡＮ
を有する、インクジェットインク製造用カーボンブラック。
【請求項２】
前記ＯＡＮが、１７０〜２２０ｍＬ／１００ｇの範囲である、請求項１に記載のカーボンブラック。
【請求項３】
前記ＯＡＮが、１７０〜２１０ｍＬ／１００ｇの範囲である、請求項１に記載のカーボンブラック。
【請求項４】
前記カーボンブラックが、１９０〜２７５ｍ2／ｇの範囲のＢＥＴ表面積を有する、請求項１〜３のいずれか１項に記載のカーボンブラック。
【請求項５】
前記ＢＥＴ表面積が、２００〜２７０ｍ2／ｇの範囲である、請求項１〜４のいずれか１項に記載のカーボンブラック。
【請求項６】
前記ＢＥＴ表面積が、２００〜２６０ｍ2／ｇの範囲である、請求項１〜４のいずれか１項に記載のカーボンブラック。
【請求項７】
前記カーボンブラックが、少なくとも１３０ｍＬ／１００ｇのＣＯＡＮを有する、請求項１〜６のいずれか１項に記載のカーボンブラック。
【請求項８】
前記カーボンブラックが、１．３０〜１．５０の範囲のＯＡＮ／ＣＯＡＮ比を有する、請求項１〜７のいずれか１項に記載のカーボンブラック。
【請求項９】
前記カーボンブラックが、０．７〜０．９の範囲のＳＴＳＡ／ＢＥＴ表面積比を有する、請求項１〜８のいずれか１項に記載のカーボンブラック。
【請求項１０】
前記カーボンブラックが、ファーネスブラックである、請求項１〜９のいずれか１項に記載のカーボンブラック。
【請求項１１】
前記カーボンブラックが、少なくとも１つの結合された有機基で修飾されている、請求項１〜１０のいずれか１項に記載のカーボンブラック。
【請求項１２】
前記少なくとも１つの結合された有機基が、式−［Ｒ（Ａ）］−を含み、式中、
Ｒは、前記カーボンブラックと結合されており、アリーレン、ヘテロアリーレン、およびアルキレンから選択され、ならびに、
Ａは、カルボン酸、スルホン酸、ホスホン酸、ヒドロキシル、アミン、ならびにこれらのエステル、アミド、および塩から選択される、請求項１１に記載のカーボンブラック。
【請求項１３】
前記少なくとも１つの結合された有機基が、式−［Ｒ（Ａ）］−を含み、式中、
Ｒは、式Ｒ′−Ｓｐを含み、式中、Ｒ′は、アリーレン、ヘテロアリーレン、およびアルキレンから選択され、ならびにＳｐは、Ａに結合しており、かつ−ＣＯ2−、−Ｏ2Ｃ−、−ＣＯ−、−ＯＳＯ2−、−ＳＯ3−、−ＳＯ2−、−ＳＯ2Ｃ2Ｈ4−Ｏ−、−ＳＯ2Ｃ2Ｈ4Ｓ−、−ＳＯ2Ｃ2Ｈ4ＮＲ″−、−Ｏ−、−Ｓ−、−ＮＲ″−、−ＮＲ″ＣＯ−、−ＣＯＮＲ″−、−ＮＲ″ＣＯ2−、−Ｏ2ＣＮＲ″−、−ＮＲ″ＣＯＮＲ″−、−Ｎ（ＣＯＲ″）ＣＯ−、−ＣＯＮ（ＣＯＲ″）−、−ＮＲ″ＣＯＣＨ（ＣＨ2ＣＯ2Ｒ″）−およびそれからの環状イミド、−ＮＲ″ＣＯＣＨ2ＣＨ（ＣＯ2Ｒ″）−およびそれからの環状イミド、−ＣＨ（ＣＨ2ＣＯ2Ｒ″）ＣＯＮＲ″−およびそれからの環状イミド、−ＣＨ（ＣＯ2Ｒ″）ＣＨ2ＣＯＮＲ″およびそれからの環状イミド、スルホンアミド基、アリーレン基、アルキレン基から選択されるスペーサーであり、ならびにＲ″は、同一であっても、もしくは異なっていてもよく、水素、置換および無置換Ｃ5−Ｃ20アリール基、および置換および無置換Ｃ1−Ｃ6アルキル基から選択され、及び
Ａは、カルボン酸、スルホン酸、ホスホン酸、ヒドロキシル、アミン、ならびにこれらのエステル、アミド、および塩から選択される、請求項１１に記載のカーボンブラック。
【請求項１４】
Ｓｐは、−ＣＯ2−、−Ｏ2Ｃ−、−Ｏ−、−ＮＲ″−、−ＮＲ″ＣＯ−もしくは−ＣＯＮＲ″−、−ＳＯ2ＮＲ″−、−ＳＯ2ＣＨ2ＣＨ2ＮＲ″−、−ＳＯ2ＣＨ2ＣＨ2Ｏ−、および−ＳＯ2ＣＨ2ＣＨ2Ｓ−から選択されるスペーサーであり、ここで、Ｒ″は、ＨおよびＣ1−Ｃ6アルキル基から選択される、請求項１３に記載のカーボンブラック。
【請求項１５】
前記少なくとも１つの結合された有機基が、式−［Ｒ（Ａ）］−を含み、式中、
Ｒが、式Ｒ′−Ｓｐを含み、式中、Ｒ′は、アリーレン、ヘテロアリーレン、およびアルキレンから選択され、ならびにＳｐは、Ａに結合しており、かつカルボン酸もしくはエステル、酸塩化物、塩化スルホニル、アシルアジド、イソシアネート、ケトン、アルデヒド、酸無水物、アミド、イミド、イミン、α，β−不飽和ケトン、アルデヒド、もしくはスルホン、ハロゲン化アルキル、エポキシド、アルキルスルホネートもしくは（２−スルファトエチル）−スルホン基などのサルフェート、アミン、ヒドラジン、アルコール、チオール、ヒドラジド、オキシム、トリアゼン、カルバニオン、芳香族化合物、ならびにこれらの塩および誘導体、またはこれらのいずれかの組み合わせから選択される反応性基を有する化合物から誘導されるスペーサーであり、及び
Ａは、カルボン酸、スルホン酸、ホスホン酸、ヒドロキシル、アミン、ならびにこれらのエステル、アミド、および塩から選択される、請求項１１に記載のカーボンブラック。
【請求項１６】
前記少なくとも１つの結合された有機基が、式−［Ｒ（Ａ）］−を含み、式中、
Ｒが、式Ｒ′−Ｓｐを含み、式中、Ｒ′は、アリーレン、ヘテロアリーレン、およびアルキレンから選択され、ならびにＳｐは、Ａに結合しており、かつ４−アミノベンジルアミン（４−ＡＢＡ）、３−アミノベンジルアミン（３−ＡＢＡ）、２−アミノベンジルアミン（２−ＡＢＡ）、２−アミノフェニルエチルアミン、４−アミノフェニル−（２−スルファトエチル）−スルホン（ＡＰＳＥＳ）、ｐ−アミノ安息香酸（ＰＡＢＡ）、４−アミノフタル酸（４−ＡＰＡ）、および５−アミノベンゼン−１，２，３−トリカルボン酸から選択される化合物から誘導されるスペーサーであり、及び
Ａは、カルボン酸、スルホン酸、ホスホン酸、ヒドロキシル、アミン、ならびにこれらのエステル、アミド、および塩から選択される、請求項１１に記載のカーボンブラック。
【請求項１７】
前記少なくとも１つの結合された有機基が、式−［Ｒ（Ａ）］−を含み、式中、
Ｒは、前記カーボンブラックと結合されており、アリーレン、ヘテロアリーレン、およびアルキレンから選択され、ならびに、
Ａは、水素、アルキル、アリール、ヘテロアリール、アルキレンオキシド、カルボン酸エステル、およびグリコールから選択される、請求項１１に記載のカーボンブラック。
【請求項１８】
前記少なくとも１つの結合された有機基が、式−［Ｒ（Ａ）］−を含み、式中、
Ｒが、式Ｒ′−Ｓｐを含み、式中、Ｒ′は、アリーレン、ヘテロアリーレン、およびアルキレンから選択され、ならびにＳｐは、Ａに結合しており、かつ−ＣＯ2−、−Ｏ2Ｃ−、−ＣＯ−、−ＯＳＯ2−、−ＳＯ3−、−ＳＯ2−、−ＳＯ2Ｃ2Ｈ4−Ｏ−、−ＳＯ2Ｃ2Ｈ4Ｓ−、−ＳＯ2Ｃ2Ｈ4ＮＲ″−、−Ｏ−、−Ｓ−、−ＮＲ″−、−ＮＲ″ＣＯ−、−ＣＯＮＲ″−、−ＮＲ″ＣＯ2−、−Ｏ2ＣＮＲ″−、−ＮＲ″ＣＯＮＲ″−、−Ｎ（ＣＯＲ″）ＣＯ−、−ＣＯＮ（ＣＯＲ″）−、−ＮＲ″ＣＯＣＨ（ＣＨ2ＣＯ2Ｒ″）−およびそれからの環状イミド、−ＮＲ″ＣＯＣＨ2ＣＨ（ＣＯ2Ｒ″）−およびそれからの環状イミド、−ＣＨ（ＣＨ2ＣＯ2Ｒ″）ＣＯＮＲ″−およびそれからの環状イミド、−ＣＨ（ＣＯ2Ｒ″）ＣＨ2ＣＯＮＲ″およびそれからの環状イミド、スルホンアミド基、アリーレン基、アルキレン基から選択されるスペーサーであり、ならびにＲ″は、同一であっても、もしくは異なっていてもよく、水素、置換および無置換Ｃ5−Ｃ20アリール基、および置換および無置換Ｃ1−Ｃ6アルキル基から選択され、及び
Ａは、水素、アルキル、アリール、ヘテロアリール、アルキレンオキシド、カルボン酸エステル、およびグリコールから選択される、請求項１１に記載のカーボンブラック。
【請求項１９】
Ｓｐは、−ＣＯ2−、−Ｏ2Ｃ−、−Ｏ−、−ＮＲ″−、−ＮＲ″ＣＯ−もしくは−ＣＯＮＲ″−、−ＳＯ2ＮＲ″−、−ＳＯ2ＣＨ2ＣＨ2ＮＲ″−、−ＳＯ2ＣＨ2ＣＨ2Ｏ−、および−ＳＯ2ＣＨ2ＣＨ2Ｓ−から選択されるスペーサーであり、ここで、Ｒ″は、ＨおよびＣ1−Ｃ6アルキル基から選択される、請求項１８に記載のカーボンブラック。
【請求項２０】
前記少なくとも１つの結合された有機基が、式−［Ｒ（Ａ）］−を含み、式中、
Ｒが、式Ｒ′−Ｓｐを含み、式中、Ｒ′は、アリーレン、ヘテロアリーレン、およびアルキレンから選択され、ならびにＳｐは、Ａに結合しており、かつカルボン酸もしくはエステル、酸塩化物、塩化スルホニル、アシルアジド、イソシアネート、ケトン、アルデヒド、酸無水物、アミド、イミド、イミン、α，β−不飽和ケトン、アルデヒド、もしくはスルホン、ハロゲン化アルキル、エポキシド、アルキルスルホネートもしくはサルフェート、アミン、ヒドラジン、アルコール、チオール、ヒドラジド、オキシム、トリアゼン、カルバニオン、芳香族化合物、ならびにこれらの塩および誘導体、またはこれらのいずれかの組み合わせから選択される反応性基を有する化合物から誘導されるスペーサーであり、及び
Ａは、水素、アルキル、アリール、ヘテロアリール、アルキレンオキシド、カルボン酸エステル、およびグリコールから選択される、請求項１１に記載のカーボンブラック。
【請求項２１】
前記少なくとも１つの結合された有機基が、式−［Ｒ（Ａ）］−を含み、式中、
Ｒが、式Ｒ′−Ｓｐを含み、式中、Ｒ′は、アリーレン、ヘテロアリーレン、およびアルキレンから選択され、ならびにＳｐは、Ａに結合しており、かつ４−アミノベンジルアミン（４−ＡＢＡ）、３−アミノベンジルアミン（３−ＡＢＡ）、２−アミノベンジルアミン（２−ＡＢＡ）、２−アミノフェニルエチルアミン、４−アミノフェニル−（２−スルファトエチル）−スルホン（ＡＰＳＥＳ）、ｐ−アミノ安息香酸（ＰＡＢＡ）、４−アミノフタル酸（４−ＡＰＡ）、および５−アミノベンゼン−１，２，３−トリカルボン酸から選択される化合物から誘導されるスペーサーであり、及び
Ａは、水素、アルキル、アリール、ヘテロアリール、アルキレンオキシド、カルボン酸エステル、およびグリコールから選択される、請求項１１に記載のカーボンブラック。
【請求項２２】
前記少なくとも１つの結合された有機基が、式−［Ｒ（Ａ）］−を含み、式中、
Ｒは、前記カーボンブラックと結合されており、アリーレン、ヘテロアリーレン、およびアルキレンから選択され、ならびに、
Ａは、ポリマーから選択される、請求項１１に記載のカーボンブラック。
【請求項２３】
前記少なくとも１つの結合された有機基が、式−［Ｒ（Ａ）］−を含み、式中、
Ｒが、式Ｒ′−Ｓｐを含み、式中、Ｒ′は、アリーレン、ヘテロアリーレン、およびアルキレンから選択され、ならびにＳｐは、Ａに結合しており、かつ−ＣＯ2−、−Ｏ2Ｃ−、−ＣＯ−、−ＯＳＯ2−、−ＳＯ3−、−ＳＯ2−、−ＳＯ2Ｃ2Ｈ4−Ｏ−、−ＳＯ2Ｃ2Ｈ4Ｓ−、−ＳＯ2Ｃ2Ｈ4ＮＲ″−、−Ｏ−、−Ｓ−、−ＮＲ″−、−ＮＲ″ＣＯ−、−ＣＯＮＲ″−、−ＮＲ″ＣＯ2−、−Ｏ2ＣＮＲ″−、−ＮＲ″ＣＯＮＲ″−、−Ｎ（ＣＯＲ″）ＣＯ−、−ＣＯＮ（ＣＯＲ″）−、−ＮＲ″ＣＯＣＨ（ＣＨ2ＣＯ2Ｒ″）−およびそれからの環状イミド、−ＮＲ″ＣＯＣＨ2ＣＨ（ＣＯ2Ｒ″）−およびそれからの環状イミド、−ＣＨ（ＣＨ2ＣＯ2Ｒ″）ＣＯＮＲ″−およびそれからの環状イミド、−ＣＨ（ＣＯ2Ｒ″）ＣＨ2ＣＯＮＲ″およびそれからの環状イミド、スルホンアミド基、アリーレン基、アルキレン基から選択されるスペーサーであり、ならびにＲ″は、同一であっても、もしくは異なっていてもよく、水素、置換および無置換Ｃ5−Ｃ20アリール基、および置換および無置換Ｃ1−Ｃ6アルキル基から選択され、及び
Ａは、ポリマーから選択される、請求項１１に記載のカーボンブラック。
【請求項２４】
Ｓｐは、−ＣＯ2−、−Ｏ2Ｃ−、−Ｏ−、−ＮＲ″−、−ＮＲ″ＣＯ−もしくは−ＣＯＮＲ″−、−ＳＯ2ＮＲ″−、−ＳＯ2ＣＨ2ＣＨ2ＮＲ″−、−ＳＯ2ＣＨ2ＣＨ2Ｏ−、および−ＳＯ2ＣＨ2ＣＨ2Ｓ−から選択されるスペーサーであり、ここで、Ｒ″は、ＨおよびＣ1−Ｃ6アルキル基から選択される、請求項２３に記載のカーボンブラック。
【請求項２５】
前記少なくとも１つの結合された有機基が、式−［Ｒ（Ａ）］−を含み、式中、
Ｒが、式Ｒ′−Ｓｐを含み、式中、Ｒ′は、アリーレン、ヘテロアリーレン、およびアルキレンから選択され、ならびにＳｐは、Ａに結合しており、かつカルボン酸もしくはエステル、酸塩化物、塩化スルホニル、アシルアジド、イソシアネート、ケトン、アルデヒド、酸無水物、アミド、イミド、イミン、α，β−不飽和ケトン、アルデヒド、もしくはスルホン、ハロゲン化アルキル、エポキシド、アルキルスルホネートもしくはサルフェート、アミン、ヒドラジン、アルコール、チオール、ヒドラジド、オキシム、トリアゼン、カルバニオン、芳香族化合物、ならびにこれらの塩および誘導体、またはこれらのいずれかの組み合わせから選択される反応性基を有する化合物から誘導されるスペーサーであり、及び
Ａは、ポリマーから選択される、請求項１１に記載のカーボンブラック。
【請求項２６】
前記少なくとも１つの結合された有機基が、式−［Ｒ（Ａ）］−を含み、式中、
Ｒが、式Ｒ′−Ｓｐを含み、式中、Ｒ′は、アリーレン、ヘテロアリーレン、およびアルキレンから選択され、ならびにＳｐは、Ａに結合しており、かつ４−アミノベンジルアミン（４−ＡＢＡ）、３−アミノベンジルアミン（３−ＡＢＡ）、２−アミノベンジルアミン（２−ＡＢＡ）、２−アミノフェニルエチルアミン、４−アミノフェニル−（２−スルファトエチル）−スルホン（ＡＰＳＥＳ）、ｐ−アミノ安息香酸（ＰＡＢＡ）、４−アミノフタル酸（４−ＡＰＡ）、および５−アミノベンゼン−１，２，３−トリカルボン酸から選択される化合物から誘導されるスペーサーであり、及び
Ａは、ポリマーから選択される、請求項１１に記載のカーボンブラック。
【請求項２７】
前記ポリマーが、アクリル酸、メタクリル酸、アクリレートエステル、メタクリレートエステル、アクリルアミドおよびメタクリルアミド、アクリロニトリル、シアノアクリレートエステル、マレイン酸およびフマル酸ジエステル、ビニルピリジン、ビニルＮ−アルキルピロール、酢酸ビニル、ビニルオキサゾール、ビニルチアゾール、ビニルピリミジン、ビニルイミダゾール、ビニルケトン、ビニルエーテル、ならびにスチレンから選択されるモノマーから誘導される、請求項２２〜２６のいずれか一項に記載のカーボンブラック。
【請求項２８】
前記ポリマーが、アクリル酸メチル（ＭＡ）、メタクリル酸メチル（ＭＭＡ）、アクリル酸エチル（ＥＡ）、メタクリル酸エチル（ＥＭＡ）、アクリル酸ブチル（ＢＡ）、アクリル酸２−エチルヘキシル（ＥＨＡ）、アクリロニトリル（ＡＮ）、メタクリロニトリル、スチレン、およびこれらの誘導体から選択されるモノマーから誘導される、請求項２２〜２６のいずれか一項に記載のカーボンブラック。
【請求項２９】
前記カーボンブラックが、フェノール、ラクトン、カルボニル、カルボキシル、酸無水物、エーテル、およびキノンから選択される少なくとも１つの基を含む表面を有する、請求項１〜２８のいずれか１項に記載のカーボンブラック。
【請求項３０】
請求項１〜２９のいずれか１項に記載のカーボンブラックを含む分散体。
【請求項３１】
前記カーボンブラックが、０．１〜０．１８μｍの範囲の体積平均径を有する、請求項３０に記載の分散体。
【請求項３２】
前記カーボンブラックが、０．０５〜０．１μｍの範囲のＤ１０を有する、請求項３０または３１に記載の分散体。
【請求項３３】
前記カーボンブラックが、０．０６〜０．１μｍの範囲のＤ１０を有する、請求項３０または３１に記載の分散体。
【請求項３４】
前記カーボンブラックが、０．０７〜０．１μｍの範囲のＤ１０を有する、請求項３０または３１に記載の分散体。
【請求項３５】
前記カーボンブラックが、０．１〜０．１６μｍの範囲のＤ５０を有する、請求項３０〜３４のいずれか１項に記載の分散体。
【請求項３６】
前記カーボンブラックが、０．１８〜０．２５μｍの範囲のＤ９０を有する、請求項３０〜３５のいずれか１項に記載の分散体。
【請求項３７】
前記カーボンブラックが、０．１５〜０．２４μｍの範囲のＤ９０を有する、請求項３０〜３５のいずれか１項に記載の分散体。
【請求項３８】
前記カーボンブラックが、０．１８〜０．２４μｍの範囲のＤ９０を有する、請求項３０〜３５のいずれか１項に記載の分散体。
【請求項３９】
請求項１〜２９のいずれか１項に記載のカーボンブラックを含むインクジェットインク組成物。
【請求項４０】
請求項３０〜３８のいずれか１項に記載の分散体を含むインクジェットインク組成物。
【発明の詳細な説明】
【技術分野】
【０００１】
高構造カーボンブラック、その作製の方法、およびその表面処理が本明細書にて開示される。そのようなブラックを含む分散体およびインクジェットインク組成物も開示される。
【背景技術】
【０００２】
数多くの用途における性能を高めるための新しいカーボンブラック材料が継続して求められている。例えば、インクジェットインク印刷において、特に、新しい種類の紙およびプリンターが開発されていることから、製造業者は、印刷品の光学密度の改善を模索している。
【発明の概要】
【０００３】
１つの実施形態は、以下の特性を有するカーボンブラックを提供する。
ＯＡＮ≧１７０ｍＬ／１００ｇ、および
１６０〜２２０ｍ2／ｇの範囲のＳＴＳＡ
【０００４】
別の実施形態は、以下の特性を有するカーボンブラックを提供する。
ＯＡＮ≧１７０ｍＬ／１００ｇ、および
０．７〜１の範囲のＳＴＳＡ／ＢＥＴ比
【０００５】
別の実施形態は、以下の特性を有するカーボンブラックを提供する。
ＯＡＮ≧１７０ｍＬ／１００ｇ、
１６０〜２２０ｍ2／ｇの範囲のＳＴＳＡ、および
１９０〜２７５ｍ2／ｇの範囲のＢＥＴ表面積
【０００６】
別の実施形態は、以下の特性を有するカーボンブラックを提供する。
ＯＡＮ≧１７０ｍＬ／１００ｇ、
ＢＥＴ表面積≧１５０ｍ2／ｇ、および
少なくとも１３０ｍ2／ｇのＣＯＡＮ
【０００７】
別の実施形態は、顔料を含む水性分散体に、その水性分散体を少なくとも８．５のｐＨに維持しながらオゾンを添加することを含む、顔料を酸化する方法を提供する。
【０００８】
別の実施形態は、顔料を酸化するための、循環経路を有するオゾン反応器アセンブリーを提供し、それは、
顔料を含む分散体を含有し、それを撹拌するためのタンクであって、水性分散体は、ｐＨプローブと分散体に塩基を供給するための第一のポンプとに流体連結されている、タンク、
第一の配管を通ってベンチュリ管へ水性分散体を引き出し、供給するための、タンクと流体連結された第二のポンプであって、水性分散体は、ベンチュリ管の絞り領域を通って送られる、第二のポンプ、
絞り領域の、またはその上流の入り口部を介してベンチュリ管と気体連結されているオゾン源であって、オゾンは、絞り領域を通って送られる間に顔料と接触する、オゾン源、ならびに、
オゾンおよび水性分散体を含む混合物をタンクへ運ぶための第二の配管、
を含む。
【図面の簡単な説明】
【０００９】
【図１】図１は、二段カーボンブラック反応器の前端部の概略断面図である。
【００１０】
【図２】図２は、オゾン反応器アセンブリーの概略図である。
【発明を実施するための形態】
【００１１】
高構造カーボンブラックが本明細書にて開示される。
【００１２】
１つの実施形態では、カーボンブラックは、チャネルブラック、ファーネスブラック、およびランプブラックである。１つの実施形態では、本明細書で開示されるカーボンブラックは、ファーネスブラックである。１つの実施形態では、ファーネスカーボンブラックブラックを作製するための反応器は、多段反応器であり、その開示事項が参照により本明細書に組み込まれる米国特許第７，８２９，０５７号または米国特許出願公開第２００７／０１０４６３６号に記載のものなどである。本明細書で用いられる場合、「多段反応器」は、２つ以上の供給原料注入位置を備えており、２つ目以降の（１もしくは複数の）注入位置は、第一の注入位置の下流に配置されている。
【００１３】
図１は、カーボンブラック反応器２の前端部の概略断面図である。反応器２は、燃焼チャンバー１０を含み、その中では、燃焼ガス（液体または気体燃料）が酸化剤（例えば酸素、空気を含む）と混合され、本技術分野にて公知のいずれかの方法で点火される。点火されたガスは、直径を収束させるための円錐台形状移行ゾーン１１を通って、いくつかの管状セクションを含む概略トンネル状ゾーン１２へと流れる。供給原料注入ポートは、ゾーン１２の前部および後部管状セクション１４Ａおよび１４Ｂ内に位置しており、ここで、後部セクション１４Ｂは、セクション１４Ａの下流に位置している。通常、１４Ａおよび１４Ｂの各セクションに対して、２つ以上の注入入り口ポートが円周方向に配列されている。前部および後部管状セクション１４Ａおよび１４Ｂの間には、１つ以上のスペーサー移行管が存在し、図１は、２つのスペーサー管セクション１６Ａおよび１６Ｂを示しているが、所望されるカーボンブラック特性に応じて、１つのスペーサー管、または３つ以上のスペーサー管が用いられてよい。
【００１４】
図１の構成では、燃料は、燃焼チャンバー１０で点火され、得られた流れは、トンネル状ゾーン１２へと向けられ、そこで、燃料は、前部管セクション１４Ａにて、供給原料注入の第一の注入と接触する。続いて、スペーサー管１６Ａおよび１６Ｂを通る流れにより、シードカーボンブラック粒子の形成が可能となり、次にこれが、管セクション１４Ｂで導入される供給原料の第二のチャージと接触する。このガス／カーボンブラック粒子混合物は、次に、耐熱部１８で急冷される。この急冷は、通常、急冷位置２０での水の噴霧によって行われ、そのゾーン１２からの距離は変更可能である。スペーサー管の数および寸法などのこの構成によって、より小さいシードまたはカーボンブラック前駆体粒子を介して、高構造、高分岐状カーボンブラック粒子を作製することができる。
【００１５】
１つの実施形態は、以下の特性を有するカーボンブラックを提供する。
ＯＡＮ≧１７０ｍＬ／１００ｇ、および
１６０〜２２０ｍ2／ｇの範囲のＳＴＳＡ
【００１６】
別の実施形態は、以下の特性を有するカーボンブラックを提供する。
ＯＡＮ≧１７０ｍＬ／１００ｇ、および
０．７〜１の範囲のＳＴＳＡ／ＢＥＴ比
【００１７】
１つの実施形態では、カーボンブラックは、例えばインクジェットインク組成物中の顔料として有用である。印刷用途において、紙などの基材上に付着された場合に高い光学密度（Ｏ．Ｄ．）を持つ印刷品を作製する顔料およびインク製剤を開発することが継続的に求められている。多くの場合、高いＯ．Ｄ．は、大サイズの粒子に伴うものであり、それは、これらの紙の細孔中に浸透する傾向がより低いからである。しかし、大サイズ粒子は、一般的に、沈澱性能が悪化する方向であり、これは、カートリッジ中を例とするインクジェットインク製剤の長期間の保存にとって不利な特性である。より大きいオイル吸収量（ＯＡＮ）およびＳＴＳＡ値（例：ＢＥＴ表面積値の範囲内）の組み合わせによって、Ｏ．Ｄ．と沈澱性との間の妥協点を得ることができることが見出された。
【００１８】
１つの実施形態では、ＯＡＮは、１７０〜２２０ｍ2／ｇの範囲であり、例えば、１７０〜２１０ｍ2／ｇ、１８０〜２２０ｍ2／ｇ、１８０〜２１０ｍ2／ｇ、１９０〜２２０ｍ2／ｇ、または１９０〜２１０ｍ2／ｇの範囲である。ＯＡＮは、ＡＳＴＭ−Ｄ２４１４に従って特定することができる。いかなる理論にも束縛されるものではないが、開示されるＯＡＮ値は、高い光学密度値の達成において重要な因子であり得ると考えられる。
【００１９】
１つの実施形態では、ＳＴＳＡは、１６０〜２２０ｍ2／ｇの範囲であり、例えば、１６０〜２１０ｍ2／ｇであり、特定の用途では、ＳＴＳＡは、１７０〜２２０ｍ2／ｇ、１７０〜２１０ｍ2／ｇ、１８０〜２２０ｍ2／ｇ、または１８０〜２２０ｍ2／ｇの範囲である。
【００２０】
別の実施形態は、以下の特性を有するカーボンブラックを提供する：
ＯＡＮ≧１７０ｍＬ／１００ｇ、および
１６０〜２２０ｍ2／ｇの範囲のＳＴＳＡ、および
１９０〜２７５ｍ2／ｇの範囲のＢＥＴ表面積
【００２１】
いかなる理論にも束縛されるものではないが、高いＳＴＳＡ値、および特定の範囲のＢＥＴ表面積により、より低い沈澱率（％、実施例６の方法によって特定される）によって示されるように、良好な沈澱性能が達成されると考えられる。１つの実施形態では、ＢＥＴ表面積は、２００〜２７０ｍ2／ｇの範囲であり、２００〜２６０ｍ2／ｇの範囲の表面積などである。ＢＥＴ表面積は、ＡＳＴＭ−Ｄ６５５６に従って特定することができる。
【００２２】
別の実施形態は、良好な印刷および沈澱性能が、０．７〜１の範囲のＳＴＳＡ／ＢＥＴ比によって特定される低い内部体積を持つカーボンブラックで達成可能であるという発見を含む。ＳＴＳＡ／ＢＥＴ比が１であることは、カーボンブラックが実質的に内部多孔度を持たない限界を表す。別の実施形態では、ＳＴＳＡ／ＢＥＴ比のこの範囲は、導電性カーボンブラックを組み込む用途に有用であり得る。
【００２３】
１つの実施形態では、ＳＴＳＡ／ＢＥＴ比は、０．７〜０．９の範囲であり、またはＳＴＳＡ／ＢＥＴ比は、０．７〜０．８の範囲である。別の実施形態では、ＳＴＳＡ／ＢＥＴ比は、０．８〜１、または０．９〜１の範囲である。１つの実施形態では、０．７〜１の範囲のＳＴＳＡ／ＢＥＴ比は、カーボンブラック形成の過程でのエッチングを最小限に抑えることによって達成される。１つの実施形態では、カーボンブラックは、本明細書で開示されるＳＴＳＡおよび／またはＢＥＴ値を有し得る。
【００２４】
１つの実施形態では、カーボンブラックは、少なくとも１２０ｍ2／ｇの圧縮ＯＡＮ（ＣＯＡＮ）、例えば少なくとも１２５ｍ2／ｇ、少なくとも１３０ｍ2／ｇ、少なくとも１３５ｍ2／ｇ、または１２０〜１４５ｍ2／ｇの範囲のＣＯＡＮを有する。
【００２５】
１つの実施形態では、カーボンブラックは、１．３０〜１．５０の範囲のＯＡＮ／ＣＯＡＮ比を有し、例えば１．３０〜１．４５である。
【００２６】
本明細書で開示されるカーボンブラックは、商業的インクジェット印刷（大型または幅広フォーマット印刷、工業的印刷）などの用途に有用であり得る。オフィスプリンターとは対照的に、商業的プリンターは、数フィートまたは数メートルの範囲の全体寸法を有する。これらのプリンターの一部は、分散体を安定化するためのスターラーアセンブリーを有するインクカートリッジを用いている場合がある。そのようなカートリッジでは、固形分の沈澱率は、オフィスプリンターの場合ほど重要な因子ではない。従って、別の実施形態は、高いＯＡＮおよびＣＯＡＮ値を有する高構造カーボンブラックを提供する。１つの実施形態では、カーボンブラックは、以下の特性を有する。
ＯＡＮ≧１７０ｍＬ／１００ｇ、
ＢＥＴ表面積≧１５０ｍ2／ｇ、および
少なくとも１３０ｍ2／ｇのＣＯＡＮ
【００２７】
別の実施形態では、カーボンブラックは、以下の特性を有する。
ＯＡＮ≧１７０ｍＬ／１００ｇ、
ＢＥＴ表面積≧１５０ｍ2／ｇ、および
１３０〜１４５ｍ2／ｇの範囲のＣＯＡＮ
【００２８】
１つの実施形態では、ＯＡＮは、１８０〜２２０ｍ2／ｇ、１８０〜２１０ｍ2／ｇ、１９０〜２２０ｍ2／ｇ、または１９０〜２１０ｍ2／ｇの範囲である。１つの実施形態では、ＢＥＴ表面積は、１５０ｍ2／ｇ〜２６０ｍ2／ｇ、１５０ｍ2／ｇ〜２２０ｍ2／ｇ、１６０ｍ2／ｇ〜２６０ｍ2／ｇ、１６０ｍ2／ｇ〜２２０ｍ2／ｇ、１７０ｍ2／ｇ〜２６０ｍ2／ｇ、１７０ｍ2／ｇ〜２２０ｍ2／ｇ、１８０ｍ2／ｇ〜２６０ｍ2／ｇ、または１８０ｍ2／ｇ〜２２０ｍ2／ｇの範囲である。１つの実施形態では、ＯＡＮ／ＣＯＡＮ比は、１．３０〜１．５０の範囲であり、例えば、１．３０〜１．４５である。１つの実施形態では、ＳＴＳＡは、１３０ｍ2／ｇ〜２２０ｍ2／ｇの範囲であり、例えば、１３０ｍ2／ｇ〜２００ｍ2／ｇである。
【００２９】
別の実施形態は、本明細書で開示されるカーボンブラックを含む分散体に関する。この分散体は、水性または非水性であってよい。１つの実施形態では、カーボンブラックは、それを自己分散性とするために処理される。例えば、カーボンブラックは、酸化カーボンブラックであってよく、例えば、本技術分野で公知の方法（例：元素分析）によって特定することができる酸素含有量が、３％以上である。
【００３０】
一般的に、酸化ブラックは、フェノール、ラクトン、カルボニル、カルボキシル（例：カルボン酸）、酸無水物、エーテル、およびキノンのうちの１つ以上など、イオン性またはイオン化可能酸素含有基を有する表面を特徴とする。カーボンブラックの酸化の程度によって、そのようなイオン性またはイオン化可能基の表面濃度を決定することができる。本明細書で開示されるカーボンブラックは、本技術分野で公知の種々の酸化剤によって酸化することができる。カーボンブラックのための代表的な酸化剤としては、酸素ガス、オゾン、ＮＯ2（ＮＯ2と空気との混合物を含む）、過酸化水素などの過酸化物、過硫酸ナトリウム、カリウム、およびアンモニウムなどの過硫酸塩、次亜塩素酸ナトリウムなどの次亜ハロゲン酸塩、亜ハロゲン酸塩、ハロゲン酸塩、もしくは過ハロゲン酸塩（亜塩素酸ナトリウム、塩素酸ナトリウム、もしくは過塩素酸ナトリウムなど）、硝酸などの酸化酸、ならびに過マンガン酸塩、四酸化オスミウム、酸化クロム、硝酸セリウムアンモニウムなどの遷移金属含有酸化剤、ならびにこれらの混合物、例えば、酸素およびオゾンなどの気体酸化剤の混合物が挙げられる。１つの実施形態では、本明細書で開示されるカーボンブラックは、オゾン酸化を介して酸化される。
【００３１】
１つの実施形態では、カーボンブラックは、少なくとも１つの有機基で修飾される。１つの実施形態では、有機基は、カーボンブラックに結合されており、ここで、「結合されている」有機基は、数時間（例：少なくとも４、６、８、１２、または２４時間）のソックスレー抽出ではその結合されている基が顔料（例：カーボンブラック）から除去されないという点で、吸着された基と区別することができる。別の実施形態では、有機処理出発物質は溶解することができるが処理された顔料は分散することができない溶媒または溶媒混合物で繰り返し洗浄（例：２、３、４、５回、またはそれ以上の回数の洗浄）した後にも有機基を除去することができない場合、その有機基は、顔料（例：カーボンブラック）に結合されている。なお別の実施形態では、「結合された」とは、共有結合などの結合を意味し、例えば、顔料（例：カーボンブラック）は、有機基と結合、または共有結合している。
【００３２】
１つの実施形態では、カーボンブラックは、原料、酸化ブラック、または修飾ブラック（例：結合された有機基を有する）であれ、粉末、ペレット、顆粒、またはケーキなどの乾燥形態で提供することができる。１つの実施形態では、「乾燥」とは、実質的に水分を含まず、所望される場合は揮発性物質も含まない物質を意味する。１つの実施形態では、乾燥形態は、約５０％以上の揮発性溶媒など、揮発性物質を含む。
【００３３】
１つの実施形態では、カーボンブラックは、例えば固体もしくは半固体形態（水性および／または非水性の物質／溶媒を含有）のペーストもしくはパティである堅ろう性を持つ形態として、カーボンブラックが水性もしくは非水性分散体として提供されるスラリーとして、または自由流動性もしくは粘着性粉末であってよいバルク粉末として提供される。
【００３４】
本明細書で開示される酸化もしくは修飾されたカーボンブラックは、分散体として存在する場合、有用な特性を提供することができる。１つの実施形態では、分散体中のカーボンブラックは、０．０７〜０．１８μｍの範囲の平均体積（ｍＶ）を有し、例えば、０．１〜０．１８μｍである。別の実施形態では、カーボンブラックは、０．０５〜０．１μｍを例とする０．０３〜０．１μｍの範囲のＤ１０を有し、０．０６〜０．１μｍまたは０．０７〜０．１μｍの範囲のＤ１０などである。１つの実施形態では、カーボンブラックは、０．１〜０．１６μｍを例とする０．０７〜０．１６μｍの範囲のＤ５０を有する。別の実施形態では、カーボンブラックは、０．１８〜０．２５μｍを例とする０．１５〜０．２４μｍの範囲のＤ９０を有し、０．１５〜０．２４μｍの範囲のＤ９０、または０．１８〜０．２４μｍの範囲のＤ９０などである。
【００３５】
分散体は、本技術分野で公知のいかなる方法を用いることで作製されてもよい。例えば、乾燥形態の修飾顔料を、撹拌しながら液体媒体と混合することによって、安定な分散体が作製されてよい。媒体ミルもしくはボールミル、またはその他の高せん断混合装置など、本技術分野で公知のいかなる装置が用いられてもよく、種々の従来のミリング媒体も用いられてよい。分散体を形成するためのその他の方法は、当業者に公知である。
【００３６】
１つの実施形態では、分散体は、本明細書で開示されるカーボンブラック（例：酸化カーボンブラック、または少なくとも１つの結合された有機基を有するカーボンブラック）などの顔料、および水性または非水性媒体を例とする液体媒体を含む。１つの実施形態では、媒体は、水を含有し、例えば、媒体は、水溶液を含む。１つの実施形態では、水溶液は、５０重量％超の水を含有し、例えば、水、または水とアルコールなどの水混和性溶媒との混合物であってよい。１つの実施形態では、分散体中に存在する顔料の量は、様々であってよいが、典型的には、分散体の総重量に対して、０．１％〜３０％の範囲の量であり、例えば、１％〜２５％、１％〜２０％、３％〜２０％、３％〜１５％である。
【００３７】
別の実施形態は、本明細書で開示される分散体を含むインクジェットインク組成物を提供する。このインクジェットインク組成物で用いられる修飾顔料の量は、様々であってよいが、典型的には、インクジェットインクの性能に有害な影響を与えることなく所望される画質（例えば、光学密度）を提供するのに有効な量である。１つの実施形態では、本明細書で開示されるカーボンブラックなどの顔料（例：酸化カーボンブラック、または少なくとも１つの結合された有機基を有するカーボンブラック）は、インクジェットインク組成物の総重量に対して０．１％〜２０％の範囲の量でインクジェットインク組成物中に存在し、例えば、１％〜２０％、１％〜１０％、または３％〜８％である。
【００３８】
インクジェットインク組成物は、最小限の追加の成分（添加剤および／または共溶媒）および処理工程で形成することができる。しかし、組成物の安定性は維持した状態で、いくつかの所望される特性を付与するために、適切な添加剤がこれらのインクジェットインク組成物中に組み込まれてもよい。例えば、組成物のコロイド安定性をさらに高めるために、界面活性剤が添加されてよい。その他の添加剤は、本技術分野にて公知であり、湿潤剤、殺生物剤および殺菌剤、ポリマーバインダーなどのバインダー、ｐＨ制御剤、乾燥促進剤、浸透剤などが挙げられる。特定の添加剤の量は、様々な因子に応じて変動するが、一般的には、インクジェットインク組成物の重量に対して０％〜４０％の範囲の量で存在する。加えて、本発明のインクジェットインク組成物は、さらに、カラーバランスを改変し、光学密度を調整するために、染料を含んでいてもよい。そのような染料としては、食用色素、ＦＤ＆Ｃ染料、酸染料、直接染料、反応性染料、銅フタロシアニン誘導体、ナトリウム塩、アンモニウム塩、カリウム塩、およびリチウム塩を含むフタロシアニンスルホン酸の誘導体が挙げられる。分散体およびインクジェットインク組成物に関するさらなる詳細を、以下に提供する。
【００３９】
オゾン酸化
本明細書で開示されるカーボンブラックは、本技術分野にて公知のいかなる方法によって酸化されてもよいが（本明細書で述べるように）、別の実施形態は、本明細書で開示されるカーボンブラックなどの顔料を酸化する方法を提供する。別の選択肢として、開示されるオゾン酸化法は、本明細書で開示されるカーボンブラックに限定されず、その他のカーボンブラックまたは有機顔料を例とするいかなる顔料の酸化にも用いることができる。１つの実施形態は、顔料を含む水性分散体へ、水性分散体のｐＨを少なくとも８．５に維持した状態でオゾンを添加することを含む、顔料を酸化する方法を提供する。１つの実施形態では、ｐＨは、少なくとも８．６、少なくとも８．７、少なくとも８．８、少なくとも８．９、少なくとも９．０、少なくとも９．１、少なくとも９．２、少なくとも９．３、少なくとも９．４、または少なくとも９．５の値で維持される。１つの実施形態では、混合物のｐＨは、８．５〜１０、８．５〜９．５、８．６〜１０、８．６〜９．５、８．７〜１０、８．７〜９．５、８．８〜１０、８．８〜９．５、８．９〜１０、８．９〜９．５、９．０〜１０、または９．０〜９．５の範囲の値で維持される。１つの実施形態では、酸化および維持は、水性分散体が循環経路を流れている状態で実施される。
【００４０】
１つの実施形態では、維持は、ｐＨレベルが８．５より低いレベル（すなわち、８．５未満）、例えば８．６未満、８．７未満、８．８未満、８．９未満、９．０未満、９．１未満、９．２未満、９．３未満、９．４未満、または９．５未満まで低下した場合に、塩基を水性分散体に添加することを含む。例えば、ｐＨレベルが、少なくとも８．５または少なくとも９．０（例：９．０〜１０．０）の値で維持されることが所望される場合、維持は、ｐＨプローブおよび塩基ポンプで達成することができ、この場合、ｐＨプローブは、酸化が進行する際の混合物のｐＨレベルの８．５未満（または９．０未満）への低下を検出する。それに応じて、塩基ポンプは、ｐＨレベルを８．５より上、または９．０より上、または本明細書で開示されるいずれかの値へ上昇させるのに充分な量の塩基（例：ＮａＯＨ、ＫＯＨ）を自動的に添加する。１つの実施形態では、水性分散体は、ベンチュリ管を通る循環流として送られ、添加は、オゾンをベンチュリ管の入り口部へ導入することを含み、ここで、入り口部は、ベンチュリ管の絞り領域に、またはその上流に配置される。
【００４１】
オゾン酸化法を行うための１つの実施形態は、循環経路を有するオゾン反応器アセンブリーを含む。１つの実施形態では、オゾン反応器アセンブリーは、
顔料を含む分散体を含有し、それを撹拌するためのタンクであって、水性分散体は、ｐＨプローブと分散体に塩基を供給するための第一のポンプとに流体連結されている、タンク、
第一の配管を通ってベンチュリ管へ水性分散体を引き出し、供給するための、タンクと流体連結された第二のポンプであって、ここで、水性分散体は、ベンチュリ管の絞り領域を通って送られる、第二のポンプ、
絞り領域の、またはその上流の入り口部を介してベンチュリ管と気体連結されているオゾン源であって、ここで、オゾンは、絞り領域を通って送られる間に顔料と接触する、オゾン源、ならびに、
オゾンおよび水性分散体を含む混合物をタンクへ運ぶための第二の配管、
を含む。
【００４２】
図２は、オゾン反応器アセンブリーの実施形態を概略的に示す。反応器５０は、少なくとも顔料および溶媒を含む混合物５４を含有するためのタンク５２を有する。１つの実施形態では、この混合物は、本明細書で開示されるカーボンブラックを含有する分散体であるが、その他のカーボンブラックまたは有機顔料も、このアセンブリーで酸化することができる。この混合物は、本技術分野にて公知のいかなる方法によって撹拌されてもよく、かき混ぜ、回転、振動などである。図２は、スターラーアセンブリー５６を示す。コンポーネント５８は、混合物５４と流体連結されており、混合物５４へ、その塩基性を維持するために塩基を導入するための塩基ポンプ、および溶液のｐＨをモニタリングするためのｐＨプローブを含む。塩基ポンプおよびｐＨプローブは、別々のコンポーネントとして、または一体化されたコンポーネントとして提供されてよい。１つの実施形態では、コンポーネント５８は、ｐＨレベルをモニタリングし、混合物のｐＨを、少なくとも８．５、または少なくとも９．０、または本明細書で開示されるいずれかの値に維持する。
【００４３】
混合物５４と流体連結されている流体ポンプ６０は、タンク５２から混合物を引き出し、タンク５２から配管６２を通って矢印６４で示される方向へ向かう混合物５４の流れを発生させる。次に、混合物５４は、入り口部ポート６５にてベンチュリ管７０に入る。図２に概略的に示されるように、ベンチュリ管７０の直径は、セクション７２で減少し、絞り径領域７４で最小となっている。絞り径領域７４へ繋がり、それを含むセクション７２の直径の減少は、円錐形の様式で示されるが、直線状、円形状、コイル状、Ｓ字状、または蛇行状経路中の段階的もしくは連続的を例とするいくつかの構成によって達成されてよい。絞り径領域７４は、別の入り口部６９と接続され、そこを通って、オゾンが配管６８を介して導入される。オゾンは、ガス源６６（例：乾燥酸素を含有するガスタンク）からの酸素ガスをコロナ発生器６７へ送ることによって作製することができる。コロナ発生器は、通常、酸素分子を開裂させることができる放電を発生させる。形成された酸素ラジカルは、酸素分子と反応して、オゾンを得ることができる。その他のオゾン発生システムも、反応器アセンブリー５０に適用することができる。形成されたオゾンが、入り口部６９にてベンチュリ管に、そして絞り径領域７４に入ると、それは、最大濃縮顔料含有領域にて顔料と接触する。さらに、絞り径領域７４を通る流れは、せん断力を最大化し、それによって、オゾンと顔料との間の反応条件が最適化される。１つの実施形態では、これらの利点は、オゾンが絞り径領域７４の上流に導入される場合でも実現することができ、この場合、得られた混合物は、続いて、さらなる混合および反応のために、この領域を通って送られる。
【００４４】
得られた混合物５４（分散体／オゾン）は、最終的には、絞り径領域７４と比較して拡大された直径を有する領域７６を介して、絞り径領域７４から排出される。ベンチュリ管７０を出ると、混合物５４は、第二の配管セット８０を通って運ばれ、タンク５２へ戻って再度導入される。このアセンブリーでは、顔料は、反応体オゾンへの暴露を追加で行うために、ベンチュリ管７０を通して複数回再循環されてよい。
【００４５】
本明細書で開示されるカーボンブラックは、以下で述べるように、いくつかの別の選択肢としての表面処理を受け、様々な分散体製剤中に組み込まれてよい。
【００４６】
有機基
１つの実施形態では、カーボンブラックは、少なくとも１つの結合された有機基を持つ修飾カーボンブラックである。
【００４７】
有機基は、脂肪族基、環状有機基、または脂肪族部分および環状部分を持つ有機化合物であってよい。１つの実施形態では、有機基は、一過性であってもジアゾニウム塩を形成することができる一級アミンから誘導されるジアゾニウム塩を介して結合される。結合の他の方法は、以下に記載される。有機基は、置換もしくは無置換、分岐鎖もしくは非分岐鎖であってよい。脂肪族基としては、例えば、アルカン、アルケン、アルコール、エーテル、アルデヒド、ケトン、カルボン酸、および炭水化物から誘導される基が挙げられる。環状有機基としては、これらに限定されないが、脂環式炭化水素基（例えば、シクロアルキル、シクロアルケニル）、ヘテロ環式炭化水素基（例えば、ピロリジニル、ピロリニル、ピペリジニル、モルホリニルなど）、アリール基（例えば、フェニル、ナフチル、アントラセニル）、ならびにヘテロアリール基（イミダゾリル、ピラゾリル、ピリジニル、チエニル、チアゾリル、フリル、インドリル、ならびに１，２，４−トリアゾリルおよび１，２，３−トリアゾリルなどのトリアゾリル）が挙げられる。
【００４８】
１つの実施形態では、少なくとも１つの結合された有機基は、少なくとも１つのイオン性基、イオン化可能基、またはイオン性基とイオン化可能基との組み合わせを含む。イオン性基は、アニオン性またはカチオン性であってよく、無機もしくは有機対イオンを含む反対電荷の対イオンを伴っていてよく、Ｎａ+、Ｋ+、Ｌｉ+、ＮＨ4+、ＮＲ′4+、アセテート、ＮＯ3-、ＳＯ42-、Ｒ′ＳＯ3-、Ｒ′ＯＳＯ3-、ＯＨ-、もしくはＣｌ-などであり、ここで、Ｒ′は、水素、または置換もしくは無置換のアリールまたはアルキル基などの有機基を表す。イオン化可能基は、用いられる媒体中でイオン性基を形成することができる基である。アニオン性基は、酸性置換基など、アニオンを形成することができるイオン化可能置換基（アニオン化可能基）を持つ基から生成することができる負電荷イオン性基である。カチオン性基は、プロトン化アミンなど、カチオンを形成することができるイオン化可能置換基（カチオン化可能基）から生成することができる正電荷有機イオン性基である。アニオン性基の具体的な例としては、−ＣＯＯ-、−ＳＯ3-、−ＯＳＯ3-、−ＨＰＯ3-、−ＯＰＯ32-、または−ＰＯ32-が挙げられ、アニオン化可能基の具体的な例としては、−ＣＯＯＨ、−ＳＯ3Ｈ、−ＰＯ3Ｈ2、−Ｒ′ＳＨ、または−Ｒ′ＯＨを挙げることができ、ここで、Ｒ′は、水素、または置換もしくは無置換のアリールまたはアルキル基などの有機基を表す。また、カチオン性もしくはカチオン化可能基の具体的な例としては、アルキルまたはアリールアミンが挙げられ、これらは、酸性媒体中にてプロトン化されて、アンモニウム基−ＮＲ′2Ｈ+を形成してよく、ここで、Ｒ′は、置換もしくは無置換のアリールまたはアルキル基などの有機基を表す。有機イオン性基としては、その開示内容が参照により本明細書に組み込まれる米国特許第５，６９８，０１６号に記載のものが挙げられる。
【００４９】
例えば、結合された基は、ベンゼンカルボン酸基（−Ｃ6Ｈ4−ＣＯＯＨ基）、ベンゼンジカルボン酸基、ベンゼントリカルボン酸基、ベンゼンスルホン酸基（−Ｃ6Ｈ4−ＳＯ3Ｈ基）、またはこれらの塩などの有機基であってよい。１つの実施形態では、塩素化およびスルホニル化など、イオン性またはイオン化可能基を顔料表面に導入するための表面修飾が用いられてもよい。
【００５０】
１つの実施形態では、有機基は、直接（カーボンブラック由来原子への結合）または中間もしくはスペーサー基を介して間接的に結合されていてよい。１つの実施形態では、中間もしくはスペーサー基は、置換および無置換のＣ1−Ｃ12アルキル、Ｃ5−Ｃ20アリール、Ｃ6−Ｃ24アルカリールおよびアラルキルから選択され、ここで、「アルキル」は、所望に応じて、Ｎ、Ｏ、およびＳから選択されるヘテロ原子を含有する基を途中に含んでいてよく、「アリール」は、Ｎ、Ｏ、およびＳから選択されるヘテロ原子を含有する基で所望に応じて置き換えられてよい環炭素原子を含む。通常、結合される基は、顔料表面に存在する。
【００５１】
有機基は、置換されていても、または無置換であってもよい。１つの実施形態では、有機基は、エステル、アミド、エーテル、カルボキシル、アリール、アルキル、ハライド、スルホネート、サルフェート、ホスホネート、ホスフェート、カルボキシレート、ＯＲ″、ＣＯＲ″、ＣＯ2Ｒ″、ＯＣＯＲ″、ＣＮ、ＮＲ″2、ＳＯ2、ＣＯ、ＳＯ3、ＳＯ3Ｈ、ＯＳＯ2、ＯＳＯ3、ＳＯ3ＮＲ″、Ｒ″ＮＳＯ2、ＮＲ″（ＣＯＲ″）、ＮＲ″ＣＯ、ＣＯＮＲ″2、ＮＯ2、ＮＯ3、ＣＯＮＲ″、ＮＲ″ＣＯ2、Ｏ2ＣＮＲ″、ＮＲ″ＣＯＮＲ″、Ｓ、ＮＲ″、ＳＯ2Ｃ2Ｈ4、上記で定める通りのアリーレン、上記で定める通りのアルキレンから選択される少なくとも１つの官能基で置換されており、ここで、Ｒ″は、同一であっても、または異なっていてもよく、水素、本明細書で定める通りのアリール、およびアルキルなどの有機基を表す。
【００５２】
代表的な有機基のさらなる例は、その開示事項が参照により本明細書に組み込まれる米国特許第５，５７１，３１１号、同第５，６３０，８６８号、同第５，７０７，４３２号、同第５，９５５，２３２号、同第５，９２２，１１８号、同第５，９００，０２９号、同第５，８９５，５２２号、同第５，８８５，３３５号、同第５，８５１，２８０号、同第５，８３７，０４５号、同第５，７１３，９８８号、および同第５，８０３，９５９号、国際公開第９６／１８６８８号、ならびに国際公開第９６／１８６９０号に記載される。
【００５３】
１つの実施形態では、有機基は、少なくとも２つの環ヘテロ原子を含む５員環ヘテロ芳香族基を含み、その開示事項が参照により本明細書に組み込まれる国際公開第２０１１／１４３５３３号に開示されるものなどである。１つの実施形態では、例えば、有機基は、式（Ｉｂ）または（ＩＩｂ）を有し得る。
【化１】
0006280595.tif 000002
Ｉｂにおいて、Ｘは、Ｏ、Ｎ（Ｒa）、またはＳであってよく、Ｒ1は、Ｈ、Ｃ1−Ｃ10アルキル、Ｃ2−Ｃ10アルケニル、Ｃ2−Ｃ10アルキニル、Ｃ3−Ｃ20シクロアルキル、Ｃ3−Ｃ20シクロアルケニル、Ｃ1−Ｃ20ヘテロシクロアルキル、Ｃ1−Ｃ20ヘテロシクロアルケニル、アリール、ヘテロアリール、ハロ、シアノ、ＯＲb、ＣＯＯＲb、ＯＣ（Ｏ）Ｒb、Ｃ（Ｏ）Ｒb、Ｃ（Ｏ）ＮＲbＲc、ＳＯ3Ｒc、ＮＲbＲc、またはＮ+（ＲbＲcＲd）Ｙであってよく、ここで、Ｒa、Ｒb、Ｒc、およびＲdの各々は、独立して、Ｈ、Ｃ1−Ｃ10アルキル、Ｃ3−Ｃ20シクロアルキル、Ｃ1−Ｃ20ヘテロシクロアルキル、アリール、またはヘテロアリールであってよく、およびＹは、アニオンであってよい。一般的に、Ｙは、クロリド、ブロミド、ヨージド、サルフェート、ナイトレート、ホスフェート、シトレート、メタンスルホネート、トリフルオロアセテート、アセテート、マレート、トシレート、タータレート、フマレート、グルタメート、グルクロネート、ラクテート、グルタレート、またはマレエートなどの適切ないかなるアニオンであってもよい。ＩＩｂにおいては、Ｘは、Ｏ、Ｎ（Ｒa）、またはＳであり、Ｒ1およびＲ2の各々は、独立して、Ｈ、Ｃ1−Ｃ10アルキル、Ｃ2−Ｃ10アルケニル、Ｃ2−Ｃ10アルキニル、Ｃ3−Ｃ20シクロアルキル、Ｃ3−Ｃ20シクロアルケニル、Ｃ1−Ｃ20ヘテロシクロアルキル、Ｃ1−Ｃ20ヘテロシクロアルケニル、アリール、ヘテロアリール、ハロ、シアノ、ＯＲb、ＣＯＯＲb、ＯＣ（Ｏ）Ｒb、Ｃ（Ｏ）Ｒb、Ｃ（Ｏ）ＮＲbＲc、ＳＯ3Ｒc、ＮＲbＲc、またはＮ+（ＲbＲcＲd）Ｙであり、Ｒa、Ｒb、Ｒc、およびＲdの各々は、独立して、Ｈ、Ｃ1−Ｃ10アルキル、Ｃ3−Ｃ20シクロアルキル、Ｃ1−Ｃ20ヘテロシクロアルキル、アリール、またはヘテロアリールであり、およびＹは、アニオンであるが、但し、Ｒ1およびＲ2の少なくとも一方はＨではない。
【００５４】
１つの実施形態では、少なくとも１つの有機基は、式−［Ｒ（Ａ）］−を含み、式中、  Ｒは、カーボンブラックに結合されており、アリーレン、ヘテロアリーレン、およびアルキレンから選択され、ならびに、
Ａは、カルボン酸、スルホン酸、ホスホン酸、ヒドロキシル、アミン、およびエステル、アミド、ならびにこれらの塩から選択される。
【００５５】
別の実施形態では、少なくとも１つの有機基は、式−［Ｒ（Ａ）］−を含み、式中、
Ｒは、カーボンブラックに結合されており、アリーレン、ヘテロアリーレン、およびアルキレンから選択され、ならびに、
Ａは、水素、アルキル、アリール、ヘテロアリール、アルキレンオキシド（例：エチレンまたはプロピレンオキシド）、カルボン酸エステル、およびグリコールから選択される。
【００５６】
別の実施形態では、少なくとも１つの有機基は、式−［Ｒ（Ａ）］−を含み、式中、
Ｒは、カーボンブラックに結合されており、アリーレン、ヘテロアリーレン、およびアルキレンから選択され、ならびに、
Ａは、ポリマーから選択される。
【００５７】
アリーレン、ヘテロアリーレン、およびアルキレンは、無置換であっても、または例えば上記で挙げた官能基の１つ以上によって置換されていてもよい。代表的なアリーレンとしては、フェニレン、ナフチレン、およびビフェニレンが挙げられ、代表的なヘテロアリーレンとしては、環炭素が１つ以上の酸素または窒素原子で置換されたフェニレン、ナフチレン、およびビフェニレンが挙げられる。１つの実施形態では、アリーレンは、Ｃ5−Ｃ20アリーレンである。ヘテロアリーレンは、１つ以上の環炭素原子が、Ｎ、Ｏ、およびＳを例とするヘテロ原子で置換された本明細書で定める通りのアリーレンであってよい。ヘテロ原子は、環原子であるのに加えて、その他の基にも結合されていてよい。代表的なアリーレンとしては、フェニル、ナフチル、アントラセニル、フェナントレニル、ビフェニルが挙げられ、代表的なヘテロアリーレンとしては、ピリジニル、イミダゾリル、ピラゾリル、チエニル、チアゾリル、フリル、トリアジニル、インドリル、ベンゾチアジアゾリル、およびベンゾチアゾリルが挙げられる。アルキレンは、分岐鎖または非分岐鎖であってよい。アルキレンは、メチレン、エチレン、プロピレン、またはブチレンなどのＣ1−Ｃ12アルキレンであってよく、所望に応じてヘテロ原子が挿入されていてもよい。
【００５８】
１つの実施形態では、Ｒは、置換Ｒであり、Ａと結合した少なくとも１つのスペーサー基で置換されたアリーレン、ヘテロアリーレン、およびアルキレンを含む。１つの実施形態では、置換Ｒは、Ｒ′−Ｓｐを含み、ここで、Ｒ′は、上記で定める通りのアリーレン、ヘテロアリーレン、およびアルキレンから選択され、Ｓｐは、Ｒ′およびＡの両方と結合することができる上記で挙げた官能基から選択されるスペーサーである。別の実施形態では、Ｓｐは、−ＣＯ2−、−Ｏ2Ｃ−、−ＣＯ−、−ＯＳＯ2−、−ＳＯ3−、−ＳＯ2−、−ＳＯ2Ｃ2Ｈ4−Ｏ−、−ＳＯ2Ｃ2Ｈ4Ｓ−、−ＳＯ2Ｃ2Ｈ4ＮＲ″−、−Ｏ−、−Ｓ−、−ＮＲ″−、−ＮＲ″ＣＯ−、−ＣＯＮＲ″−、−ＮＲ″ＣＯ2−、−Ｏ2ＣＮＲ″−、−ＮＲ″ＣＯＮＲ″−、−Ｎ（ＣＯＲ″）ＣＯ−、−ＣＯＮ（ＣＯＲ″）−、−ＮＲ″ＣＯＣＨ（ＣＨ2ＣＯ2Ｒ″）−およびそれからの環状イミド、−ＮＲ″ＣＯＣＨ2ＣＨ（ＣＯ2Ｒ″）−およびそれからの環状イミド、−ＣＨ（ＣＨ2ＣＯ2Ｒ″）ＣＯＮＲ″−およびそれからの環状イミド、−ＣＨ（ＣＯ2Ｒ″）ＣＨ2ＣＯＮＲ″およびそれからの環状イミド、（これらのフタルイミドおよびマレイミドを含む）、スルホンアミド基（−ＳＯ2ＮＲ″−および−ＮＲ″ＳＯ2−基を含む）、アリーレン基、アルキレン基から選択される。Ｒ″は、同一であっても、もしくは異なっていてもよく、上記で定める通りであるか、または、水素、または置換もしくは無置換のアリールもしくはアルキル基などの有機基を表し、例えば、Ｃ5−Ｃ20アリール基、ならびに置換および無置換Ｃ1−Ｃ6アルキル基である。１つの実施形態では、Ｓｐは、−ＣＯ2−、−Ｏ2Ｃ−、−Ｏ−、−ＮＲ″−、−ＮＲ″ＣＯ−、−ＣＯＮＲ″−、−ＳＯ2ＮＲ″−、−ＳＯ2ＣＨ2ＣＨ2ＮＲ″−、−ＳＯ2ＣＨ2ＣＨ2Ｏ−、または−ＳＯ2ＣＨ2ＣＨ2Ｓ−から選択され、ここで、Ｒ″は、上記で定める通りであり、例えば、ＨおよびＣ1−Ｃ6アルキル基から選択される。
【００５９】
別の実施形態では、Ｓｐは、カルボン酸もしくはエステル、酸塩化物、塩化スルホニル、アシルアジド、イソシアネート、ケトン、アルデヒド、酸無水物、アミド、イミド、イミン、α，β−不飽和ケトン、アルデヒド、もしくはスルホン、ハロゲン化アルキル、エポキシド、アルキルスルホネートもしくは（２−スルファトエチル）−スルホン基などのサルフェート、アミン、ヒドラジン、アルコール、チオール、ヒドラジド、オキシム、トリアゼン、カルバニオン、芳香族化合物、これらの塩もしくは誘導体、またはこれらのいずれかの組み合わせから選択される反応性基を有する化合物から誘導される。そのような化合物の例としては、アミノ官能化芳香族化合物が挙げられ、４−アミノベンジルアミン（４−ＡＢＡ）、３−アミノベンジルアミン（３−ＡＢＡ）、２−アミノベンジルアミン（２−ＡＢＡ）、２−アミノフェニルエチルアミン、４−アミノフェニル−（２−スルファトエチル）−スルホン（ＡＰＳＥＳ）、ｐ−アミノ安息香酸（ＰＡＢＡ）、４−アミノフタル酸（４−ＡＰＡ）、および５−アミノベンゼン−１，２，３−トリカルボン酸などである。
【００６０】
１つの実施形態では、少なくとも１つの有機基は、カルシウムを結合する能力を有し（例：定められたカルシウム指数値を有する）、その開示事項が参照により本明細書に組み込まれる国際公開第２００７／０５３５６４号に記載の有機基を含む。例えば、有機基は、少なくとも１つのジェミナルビスホスホン酸基、その部分エステル、またはその塩を含み、例えば、式−ＣＱ（ＰＯ3Ｈ2）2を有する基、その部分エステル、またはその塩であり、ここで、Ｑは、ジェミナル位に結合しており、Ｈ、Ｒ、ＯＲ、ＳＲ、またはＮＲ2であってよく、ここで、Ｒ″は、同一であっても、または異なっていてもよく、上記で定める通りであるか、またはＨ、Ｃ1−Ｃ18飽和もしくは不飽和、分岐鎖もしくは非分岐鎖アルキル基、Ｃ1−Ｃ18飽和もしくは不飽和、分岐鎖もしくは非分岐鎖アシル基、アラルキル基、アルカリール基、またはアリール基であってよい。加えて、米国特許第５，６７２，１９８号、同第５，９２２，１１８号、同第６，０４２，６４３号、および同第６，６４１，６５６号には、ホスホン酸基を含む種々の結合された基を有する修飾顔料が開示されており、その開示事項は参照により本明細書に組み込まれる。
【００６１】
カルシウムを結合する能力を有するその他の有機基としては、少なくとも１つのヒドロキサム酸もしくはその塩（例：式−Ｎ（ＯＨ）−ＣＯ−を有する少なくとも１つの基またはその塩）、少なくとも１つのＯＨ基を有する少なくとも１つのヘテロアリール基もしくはその塩（例：ピリジニル基もしくはキノリニル基などの窒素含有ヘテロアリール基、および有機基は、ヒドロキシピリジニル基もしくはヒドロキシルキノリニル基であり、ここで、ヒドロキシ基は、それがヘテロ原子に対してオルソ位であるなどヘテロ原子に対して幾何的に近接するように、ヘテロアリール基上の位置に存在し、または互いにオルソ位にある２つのＯＨ基を有するヘテロアリールである）、少なくとも１つのホスホン酸基もしくはその塩、および少なくとも１つの第二のイオン性、イオン化可能、もしくは塩基性基（塩基性基は、ホスホン酸基に対してジェミナルであってよいＯＨ基もしくはアミノ基などのルイス塩基である）、少なくとも１つのカルボン酸基もしくはその塩を有する少なくとも１つのヘテロアリール基（例：少なくとも２もしくは３つのカルボン酸基、互いにオルソもしくはメタ位にある少なくとも２つのカルボン酸基など）、少なくとも１つのニトロソ基および少なくとも１つのＯＨ基（例：互いにオルソ位）を有するアリール基、もしくはその塩、少なくとも２つのＯＨ基、少なくとも２つのＮＨ2基、もしくは少なくとも１つのＯＨ基および少なくとも１つのＮＨ2基（例：少なくとも２つのＯＨ基、少なくとも２つのＮＨ2基、もしくは少なくとも１つのＯＨ基および少なくとも１つのＮＨ2基）を有するアゾアレーン基が挙げられ、式Ａｒ1−Ｎ＝Ｎ−Ａｒ2を有し、ここで、Ａｒ1およびＡｒ2は、同一であっても、または異なっていてもよく、アリーレン基またはアリール基であり、Ａｒ1またはＡｒ2のうちの少なくとも一方は、アリーレン基である（例：ＯＨおよび／またはＮＨ2基は、アゾ基に対してオルソ位に位置している）。その他の基は、国際公開第２００７／０５３５６４号に開示されている。
【００６２】
１つの実施形態では、結合された有機基は、ポリマーを含む。１つの実施形態では、ポリマーは、少なくとも１つの非イオン性基を含む。例としては、約１〜約１２炭素のアルキレンオキシド基およびポリオールが挙げられ、−ＣＨ2−ＣＨ2−Ｏ−基、−ＣＨ（ＣＨ3）−ＣＨ2−Ｏ−基、−ＣＨ2−ＣＨ（ＣＨ3）−Ｏ−基、−ＣＨ2ＣＨ2ＣＨ2−Ｏ−基、またはこれらの組み合わせなどである。これらの非イオン性基は、本明細書で開示される少なくとも１つのイオン性またはイオン化可能基をさらに含んでよい。
【００６３】
結合されるポリマーは、ホモポリマーまたはコポリマーであってよく、アクリル酸およびメタクリル酸、アクリレートエステル、メタクリレートエステル、アクリルアミドおよびメタクリルアミド、アクリロニトリル、シアノアクリレートエステル、マレエートおよびフマレートジエステル、ビニルピリジン、ビニルＮ−アルキルピロール、酢酸ビニル、ビニルオキサゾール、ビニルチアゾール、ビニルピリミジン、ビニルイミダゾール、ビニルケトン、ビニルエーテル、ならびにスチレンから選択されるモノマーから誘導されてもよい。ビニルエーテルとしては、カチオン重合によって作製することができるものが挙げられ、一般構造ＣＨ2＝ＣＨ（ＯＲ）を持つものなどであり、ここで、Ｒは、アルキル、アラルキル、アルカリール、もしくはアリール基であるか、または１つ以上のアルキレンオキシド基を含む基である。ビニルケトンとしては、アルキル基のβ−炭素原子が水素原子を持たないものが挙げられ、両方のβ−炭素がＣ1−Ｃ4アルキル基、ハロゲンなどを持つビニルケトン、またはフェニル基が１〜５個のＣ1−Ｃ6アルキル基および／またはハロゲン原子で置換されていてよいビニルフェニルケトンなどである。スチレンとしては、ビニル基が、α−炭素原子などにおいてＣ1−Ｃ6アルキル基で置換されているもの、ならびに／またはフェニル基が、Ｃ1−Ｃ6アルキル、アルケニル（ビニルを含む）、もしくはアルキニル（アセチレニルを含む）基、フェニル基、ハロアルキル基、ならびにＣ1−Ｃ6アルコキシ、ハロゲン、ニトロ、カルボキシ、スルホネート、Ｃ1−Ｃ6アルコキシカルボニル、ヒドロキシ（Ｃ1−Ｃ6アシル基で保護されたものを含む）、およびシアノ基などの官能基を含む１〜５個の置換基で置換されているものが挙げられる。具体的な例としては、アクリル酸メチル（ＭＡ）、メタクリル酸メチル（ＭＭＡ）、アクリル酸エチル（ＥＡ）、メタクリル酸エチル（ＥＭＡ）、アクリル酸ブチル（ＢＡ）、アクリル酸２−エチルヘキシル（ＥＨＡ）、アクリロニトリル（ＡＮ）、メタクリロニトリル、スチレン、およびこれらの誘導体が挙げられる。
【００６４】
ポリマーは、１つ以上の重合性モノマーのカチオンまたはアニオン重合によって作製されてよい。例えば、ポリビニルエーテルは、一般構造ＣＨ2＝ＣＨ（ＯＲ）を持つものなどのモノマーのカチオン重合によって作製されてよく、ここで、Ｒは、アルキル、アラルキル、アルカリール、もしくはアリール基であるか、または１つ以上のアルキレンオキシド基を含む基である。その他のカチオンまたはアニオン重合性モノマーも含まれてよい。
【００６５】
ポリマーは、縮合重合技術によって作製されてもよい。例えば、ポリマーは、上述の官能基を持つポリエステルまたはポリウレタンであってよい。ポリウレタンの場合、適切な方法の例としては、イソシアネート基と非反応性である低沸点溶媒（アセトンなど）中においてイソシアネート末端プレポリマーを作製すること、ジアミンもしくはポリオールなどの親水性基をその中へ導入すること、水で希釈することによって相変化を引き起こすこと、および溶媒を留去してポリウレタン分散体を得ること、を含む溶液法が挙げられる。別の適切な方法は、親水性基が導入されたイソシアネート基末端プレポリマーを作製すること、水中に分散すること、およびアミンで鎖延長することを含む。
【００６６】
ポリウレタンは、プレポリマー法によって作製されてよく、その場合、低分子量を有するポリヒドロキシ化合物が用いられてよい。低分子量を有するポリヒドロキシ化合物の例としては、グリコールおよびアルキレンオキシドなどのポリエステルジオール、グリセリン、トリメチロールエタン、およびトリメチロールプロパンなどの三価アルコールが挙げられる。
【００６７】
１つの実施形態では、ポリマーは、低酸価を有する。１つの実施形態では、ポリマーは、約１５０以下、約１１０以下、または約１００以下など、約２００以下の酸価を有する酸基含有ポリマーであってよい。別の実施形態では、ポリマーの酸価は、約３０以上である。従って、ポリマーは、約３０〜約１１０、約１１０〜約１５０、または約１５０〜約２００など、約３０〜約２００の酸価を有する酸基含有ポリマーであってよい。
【００６８】
１つの実施形態では、カーボンブラックは、ジアゾニウム処理を介して、少なくとも１つの有機基で修飾されるものであり、その詳細は、例えば、その開示事項が参照により本明細書に組み込まれる以下の特許に記載されている。米国特許第５，５５４，７３９号、同第５，６３０，８６８号、同第５，６７２，１９８号、同第５，７０７，４３２号、同第５，８５１，２８０号、同第５，８８５，３３５号、同第５，８９５，５２２号、同第５，９００，０２９号、同第５，９２２，１１８号、同第６，０４２，６４３号、同第６，５３４，５６９号、同第６，３９８，８５８号および同第６，４９４，９４３号（高せん断条件）  同第６，３７２，８２０号、同第６，３６８，２３９号、同第６，３５０，５１９号、同第６，３３７，３５８号、同第６，１０３，３８０号、同第７，１７３，０７８号、同第７，０５６，９６２号、同第６，９４２，７２４号、同第６，９２９，８８９号、同第６，９１１，０７３号、同第６，４７８，８６３号、同第６，４７２，４７１号、ならびに国際公開第２０１１／１４３５３３号。１つの実施形態では、結合は、ジアゾニウム反応を介して提供され、この場合、少なくとも１つの有機基は、ジアゾニウム塩置換基を有する。別の実施形態では、直接の結合は、例えば、その開示事項が参照により本明細書に組み込まれる米国特許第６，０６８，６８８号、同第６，３３７，３５８号、同第６，３６８，２３９号、同第６，５５１，３９３号、同第６，８５２，１５８号に記載のジアゾニウムおよび安定フリーラジカル法を用いて形成されてよく、これは、少なくとも１つのラジカルと少なくとも１つの粒子との反応を利用するものであり、ここで、ラジカルは、ラジカル補足能を有する１つ以上の粒子などの存在下、少なくとも１つの遷移金属化合物と少なくとも１つの有機ハロゲン化化合物との相互作用から生成される。なお別の実施形態では、少なくとも１つのカーボンブラックの修飾は（例：官能基の結合）、その開示事項が参照により本明細書に組み込まれる米国特許第５，８３７，０４５号、同第６，６６０，０７５号、および国際公開第２００９／０４８５６４号（少なくとも１つの置換基で活性化されたＣ−Ｃ二重結合または三重結合を含有する有機化合物）、または米国特許出願公開第２００４／０１７１７２５号、米国特許第６，６６４，３１２号、同第６，８３１，１９４号（酸無水物成分との反応）、同第６，９３６，０９７号、米国特許出願公開第２００１／００３６９９４号、同第２００３／０１０１９０１号（−Ｎ＝Ｎ−Ｎ−基を有する有機基との反応）、カナダ特許第２，３５１，１６２号、欧州特許第１３９４２２１号、および国際公開第０１／５１５６６号（少なくとも１つの求電子剤と少なくとも１つの求核剤との間の反応）、国際公開第０４／６３２８９号、国際公開第２０１０／１４１０７１号（Ｈ２Ｎ−Ａ−Ｙによる反応であり、ここで、Ａは、ヘテロ原子である）、および国際公開第９９／２３１７４号の方法を用いることで行われてよい。
【００６９】
１つの実施形態では、カーボンブラックは、−Ｏ−Ｃ−結合を介して有機基と結合されており、ここで、−Ｏ−Ｃ−結合は、フェノレート、ナフトレート、エステル、およびエーテル結合の１つ以上を形成し、ここで、−Ｏ−Ｃ−結合、およびその置換基の炭素原子は、修飾前のカーボンブラックに由来するものではない。１つの実施形態では、カーボンブラックは、フェノレートまたはナフトレート結合を介して有機基と結合されており、この場合、フェノレートまたはナフトレートの芳香族基は、カーボンブラックに由来するものである。１つの実施形態では、これらの結合は、国際出願番号ＰＣＴ／ＵＳ２０１３／３９３８１に開示されるように、光延反応を介して行うことができ、ここで、ｐＫａ＜１５を有するプロトン化された求核剤を含む第一の反応体が、ヒドロキシル含有有機基を含む第二の反応体と反応される。カーボンブラックは、第一または第二の反応体のいずれと結合されてもよい。
【００７０】
結合されたポリマー基を有するものを含む修飾顔料を作製するための他の方法も、例えば、国際公開第０１／５１５６６号に記載されており、これは、第一の化学基および第二の化学基を反応させて結合された第三の化学基を有する顔料を形成することによって修飾顔料を作製する方法を開示している。国際公開第２００７／０５３５６３号は、定められたカルシウム指数値を持つ少なくとも１つの官能基を有するポリマーを含む少なくとも１つのポリマー基が結合された修飾着色剤を開示している。少なくとも１つのジェミナルビスホスホン酸基、その部分エステル、またはその塩を含む有機基などの有機基の具体的な実施形態が記載されている。
【００７１】
ポリマー修飾顔料品を作製するためのその他の方法も、開発されている。例えば、その開示事項が参照により本明細書に組み込まれる米国特許第７，０５６，９６２号、同第６，４７８，８６３号、同第６，４３２，１９４号、同第６，３３６，９６５号、米国特許出願公開第２００６／０１８９７１７号、および国際公開第２００８／０９１６５３号には、ジアゾニウム塩の使用によって顔料へポリマーを結合させるための方法が記載されている。その開示事項が参照により本明細書に組み込まれる米国特許第７，１７３，０７８号、同第６，９１６，３６７号、同第６，９１１，０７３号、同第６，７２３，７８３号、同第６，６９９，３１９号、同第６，４７２，４７１号、および同第６，１１０，９９４号には、ポリマーと結合された反応性基を有する顔料とを反応させることによるポリマー修飾顔料を作製する方法が開示されている。結合されたポリマー基を有する修飾顔料は、その開示事項が参照により本明細書に組み込まれる米国特許出願公開第２００８／０１７７００３号にも開示されており、これは溶融物の形態のポリマーを用いるものである。
【００７２】
ポリマー修飾顔料はまた、顔料からモノマーの重合によって作製されてもよい。例えば、ポリマー修飾顔料は、ラジカル重合、制御重合法、原子移動ラジカル重合（ＡＴＲＰ）、安定フリーラジカル（ＳＦＲ）重合、および可逆的付加開裂連鎖移動重合（ＲＡＦＴ）など、グループ移動重合（ＧＴＰ）などのイオン重合（アニオンまたはカチオン）、ならびに縮合重合によって作製されてよい。また、ポリマー修飾顔料は、例えば、その開示事項が参照により本明細書に組み込まれる米国特許第６，３７２，８２０号、同第６，３５０，５１９号、同第６，５５１，３９３号、もしくは同第６，３６８，２３９号、または国際公開第２００６／０８６５９９号および同２００６／０８６６６０号に記載の方法を用いて作製されてもよい。ポリマーによって被覆された顔料を含む修飾顔料の場合、このような修飾顔料は、本技術分野にて公知のいかなる方法を用いて作製されてもよく、その開示事項が参照により本明細書に組み込まれる米国特許第５，０８５，６９８号、同第５，９９８，５０１号、同第６，０７４，４６７号、同第６，８５２，７７７号、および同第７，０７４，８４３号、ならびに国際公開第２００４／１１１，１４０号、国際公開第２００５／０６１０８７号、および国際公開第２００６／０６４１９３号に記載のものなどである。
【００７３】
ポリマーおよびプレポリマーによるカーボンブラックの表面グラフト化は、その開示事項が参照により本明細書に組み込まれるN. Tsubokawa, in Prog. Polym. Sci., 17, 417, 1992およびJ. Polym. Sci. Polym. Chem. Ed. Vol. 20, 1943-1946 (1982)に記載されている。N. Tsubokawa in Reactive & Functional Polymers 27 (1995) 75-81に開示されるように、末端ヒドロキシルまたはアミノ基を持つポリマーは、カーボンブラックの表面カルボキシル基へグラフトさせることができる。
【００７４】
少なくとも１つのポリマー基が結合された修飾顔料は、さらに第二の有機基を含んでよく、これは、上述のポリマー基とは異なる。これらとしては、例えば、その開示事項が参照により本明細書に組み込まれる米国特許第５，６３０，８６８号に記載の基が挙げられる。例えば、修飾顔料は、少なくとも１つのイオン性基、少なくとも１つのイオン化可能基、またはこれらの組み合わせを含んでよい第二の結合された有機基をさらに含んでよい。好ましくは、イオン性またはイオン化可能基は、アニオン性またはアニオン化可能基である。本発明の修飾顔料の顔料に関して上述したイオン性またはイオン化可能基、特にアニオン性またはアニオン化可能基のいずれも、第二の有機基であってよい。さらに、第二の有機基は、ポリマーを含むポリマー基であってよい。上述のポリマー基のいずれもまた、第二の結合された有機基として用いられてもよい。
【００７５】
結合された有機基の量は、様々であってよく、修飾カーボンブラックの所望される用途、および結合される基の種類に応じて異なる。例えば、有機基の総量は、窒素吸着法（ＢＥＴ法）によって測定される顔料の表面積１ｍ2あたり約０．０１〜約１０．０マイクロモルの基であってよく、約０．５〜約５．０マイクロモル／ｍ2、約１〜約３マイクロモル／ｍ2、または約２〜約２．５マイクロモル／ｍ2を含む。本発明の種々の実施形態で述べるものとは異なる追加の結合された有機基も存在してよい。
【００７６】
分散体およびインクジェットインク組成物
組成物のコロイド安定性をさらに高めるために、またはインクと印刷紙などの印刷基材との、もしくはインクプリントヘッドとの相互作用を改変するために、分散剤（界面活性剤および／または分散剤）が添加されてよい。種々のアニオン性、カチオン性、および非イオン性分散剤が、本発明のインク組成物と合わせて用いられてよく、これらは、未希釈で、または水溶液として用いられてよい。
【００７７】
アニオン性分散剤または界面活性剤の代表例としては、これらに限定されないが、高級脂肪酸塩、高級アルキルジカルボキシレート、高級アルコールの硫酸エステル塩、高級アルキルスルホネート、アルキルベンゼンスルホネート、アルキルナフタレンスルホネート、ナフタレンスルホネート（Ｎａ、Ｋ、Ｌｉ、Ｃａなど）、ホルマリン重縮合物、高級脂肪酸とアミノ酸との縮合物、ジアルキルスルホコハク酸エステル塩、アルキルスルホスクシネート、ナフテネート、アルキルエーテルカルボキシレート、アシル化ペプチド、α−オレフィンスルホネート、Ｎ−アシルメチルタウリン、アルキルエーテルスルホネート、二級高級アルコールエトキシサルフェート、ポリオキシエチレンアルキルフェニルエーテルサルフェート、モノグリシルサルフェート、アルキルエーテルホスフェートおよびアルキルホスフェート、アルキルホスホネートおよびビスホスホネートが挙げられ、ヒドロキシル化またはアミノ化誘導体を含む。例えば、スチレンスルホネート塩、無置換および置換ナフタレンスルホネート塩（例：アルキルまたはアルコキシ置換ナフタレン誘導体）、アルデヒド誘導体（ホルムアルデヒド、アセトアルデヒド、プロピルアルデヒドなどを含む無置換アルキルアルデヒド誘導体）、マレイン酸塩、およびこれらの混合物のポリマーならびにコポリマーが、アニオン性酸分散剤として用いられてよい。塩としては、例えば、Ｎａ+、Ｌｉ+、Ｋ+、Ｃｓ+、Ｒｂ+、ならびに置換および無置換アンモニウムカチオンが挙げられる。カチオン性界面活性剤の代表例としては、脂肪族アミン、四級アンモニウム塩、スルホニウム塩、ホスホニウム塩などが挙げられる。
【００７８】
本発明のインクジェットインクに用いられてよい非イオン性分散剤または界面活性剤の代表的例としては、フッ素誘導体、シリコーン誘導体、アクリル酸コポリマー、ポリオキシエチレンアルキルエーテル、ポリオキシエチレンアルキルフェニルエーテル、ポリオキシエチレン二級アルコールエーテル、ポリオキシエチレンスチロールエーテル、エトキシル化アセチレン系ジオール、ポリオキシエチレンラノリン誘導体、アルキルフェノールホルマリン縮合物のエチレンオキシド誘導体、ポリオキシエチレンポリオキシプロピレンブロックポリマー、ポリオキシエチレンポリオキシプロピレンアルキルエーテルポリオキシエチレン化合物の脂肪酸エステル、ポリエチレンオキシド縮合タイプのエチレングリコール脂肪酸エステル、脂肪酸モノグリセリド、ポリグリセロールの脂肪酸エステル、プロピレングリコールの脂肪酸エステル、ショ糖脂肪酸エステル、脂肪酸アルカノールアミド、ポリオキシエチレン脂肪酸アミド、およびポリオキシエチレンアルキルアミンオキシドが挙げられる。例えば、エトキシル化モノアルキルまたはジアルキルフェノールも用いられてよい。これらの非イオン性界面活性剤または分散剤は、単独で用いられても、または前述のアニオン性およびカチオン性分散剤と組み合わせて用いられてもよい。
【００７９】
分散剤は、天然ポリマーまたは合成ポリマー分散剤であってもよい。天然ポリマー分散剤の具体的な例としては、にかわ、ゼラチン、カゼイン、およびアルブミンなどのタンパク質；アラビアガムおよびトラガカントガムなどの天然ゴム；サポニンなどのグルコシド；アルギン酸、ならびにプロピレングリコールアルギネート、トリエタノールアミンアルギネート、およびアンモニウムアルギネートなどのアルギン酸誘導体；ならびに、メチルセルロース、カルボキシメチルセルロース、ヒドロキシエチルセルロース、およびエチルヒドロキシセルロースなどのセルロース誘導体が挙げられる。合成ポリマー分散剤を含むポリマー分散剤の具体的な例としては、ポリビニルアルコール、ポリビニルピロリドン、ポリ（メタ）アクリル酸、アクリル酸−（メタ）アクリロニトリルコポリマー、（メタ）アクリル酸カリウム−（メタ）アクリロニトリルコポリマー、酢酸ビニル−（メタ）アクリレートエステルコポリマー、および（メタ）アクリル酸−（メタ）アクリレートエステルコポリマーなどのアクリルまたはメタクリル樹脂（「（メタ）アクリル」と記される場合が多い）；スチレン−（メタ）アクリル酸コポリマー、スチレン−（メタ）アクリル酸−（メタ）アクリレートエステルコポリマー、スチレン−α−メチルスチレン−（メタ）アクリル酸コポリマー、スチレン−α−メチルスチレン−（メタ）アクリル酸−（メタ）アクリレートエステルコポリマーなどのスチレン−アクリルもしくはメタクリル樹脂；スチレン−マレイン酸コポリマー；スチレン−無水マレイン酸コポリマー、ビニルナフタレン−アクリルもしくはメタクリル酸コポリマー；ビニルナフタレン−マレイン酸コポリマー；ならびに酢酸ビニル−エチレンコポリマー、酢酸ビニル−脂肪酸ビニルエチレンコポリマー、酢酸ビニル−マレイン酸エステルコポリマー、酢酸ビニル−クロトン酸コポリマー、および酢酸ビニル−アクリル酸コポリマーなどの酢酸ビニルコポリマー；ならびにこれらの塩が挙げられる。
【００８０】
湿潤剤および水溶性有機化合物も、特に、ノズルの詰まりを防止する目的で、ならびに紙浸透性（浸透剤）、乾燥の改善（乾燥促進剤）、および耐コックリング性を提供するために、本発明のインクジェットインク組成物に添加されてよい。用いられてよい湿潤剤およびその他の水溶性化合物の具体的な例としては、エチレングリコール、ジエチレングリコール、トリエチレングリコール、テトラエチレングリコール、およびジプロピレングリコールなどの低分子量グリコール；１，３−ペンタンジオール、１，４−ブタンジオール、１，５−ペンタンジオール、１，４−ペンタンジオール、１，６−ヘキサンジオール、１，５−ヘキサンジオール、２，６−ヘキサンジオール、ネオペンチルグリコール（２，２−ジメチル−１，３−プロパンジオール）、１，３−プロパンジオール、１，４−ブタンジオール、１，５−ペンタンジオール、１，６−ヘキサンジオール、１，２，６−ヘキサントリオール、ポリ（エチレン−コ−プロピレン）グリコールなど、ならびにエチレンオキシドを含み、エチレンオキシドおよびプロピレンオキシドを含むアルキレンオキシドとのこれらの反応生成物などの約２〜約４０個の炭素原子を含有するジオール；グリセリン、トリメチロールプロパン、１，３，５−ペンタントリオール、１，２，６−ヘキサントリオールなど、ならびにエチレンオキシド、プロピレンオキシド、およびこれらの混合物を含むアルキレンオキシドとのこれらの反応生成物を含む約３〜約４０個の炭素原子を含有するトリオール誘導体；ネオペンチルグリコール、（２，２−ジメチル−１，３−プロパンジオール）など、ならびに広範囲の分子量を持つ物質を形成するいずれかの望ましいモル比でのエチレンオキシドおよびプロピレンオキシドを含むアルキレンオキシドとのこれらの反応生成物；チオジグリコール；ペンタエリスリトール、ならびにエタノール、プロパノール、イソ−プロピルアルコール、ｎ−ブチルアルコール、ｓｅｃ−ブチルアルコールおよびｔｅｒｔ−ブチルアルコール、２−プロピン−１−オール（プロパルギルアルコール）、２−ブテン−１−オール、３−ブテン−２−オール、３−ブチン−２−オール、およびシクロプロパノールなどの低級アルコール；ジメチルホルムアルデヒドおよびジメチルアセトアミドなどのアミド；アセトンおよびジアセトンアルコールなどのケトンまたはケトアルコール；テトラヒドロフランおよびジオキサンなどのエーテル；エチレングリコールモノメチルエーテルおよびエチレングリコールモノエチルエーテル、トリエチレングリコールモノメチル（またはモノエチル）エーテルなどのセロソルブ；ジエチレングリコールモノメチルエーテル、ジエチレングリコールモノエチルエーテル、およびジエチレングリコールモノブチルエーテルなどのカルビトール；２−ピロリドン、Ｎ−メチル−２−ピロリドン、およびε−カプロラクタムなどのラクタム；ウレアおよびウレア誘導体；ベタインなどの分子内塩；１−ブタンチオール；ｔ−ブタンチオール  １−メチル−１−プロパンチオール、２−メチル−１−プロパンチオール；２−メチル−２−プロパンチオール；チオシクロプロパノール、チオエチレングリコール、チオジエチレングリコール、トリチオ��もしくはジチオ−ジエチレングリコールなどを含む前述の物質のチオ（硫黄）誘導体；アセチルエタノールアミン、アセチルプロパノールアミン、プロピルカルボキシエタノールアミン、プロピルカルボキシプロパノールアミンなどを含むヒドロキシアミド誘導体；アルキレンオキシドとの前述の物質の反応生成物；ならびにこれらの混合物が挙げられる。さらなる例としては、マルチトール、ソルビトール、グルコノラクトン、およびマルトースなどのサッカリド；トリメチロールプロパンおよびトリメチロールエタンなどの多価アルコール；Ｎ−メチル−２−ピロリドン；１，３−ジメチル−２−イミダゾリジノン；ジメチルスルホキシド、メチルエチルスルホキシド、アルキルフェニルスルホキシドなどのジアルキルスルフィド（対称および非対称スルホキシド）を含む約２〜約４０個の炭素原子を含有するスルホキシド誘導体；ならびに、ジメチルスルホン、メチルエチルスルホン、スルホラン（テトラメチレンスルホン、環状スルホン）、ジアルキルスルホン、アルキルフェニルスルホン、ジメチルスルホン、メチルエチルスルホン、ジエチルスルホン、エチルプロピルスルホン、メチルフェニルスルホン、メチルスルホラン、ジメチルスルホランなどの約２〜約４０個の炭素原子を含有するスルホン誘導体（対称および非対称スルホン）が挙げられる。そのような物質は、単独で、または組み合わせて用いられてよい。
【００８１】
殺生物剤および／または殺真菌剤も、本発明のインクジェットインク組成物に添加されてよい。殺生物剤は、細菌がインクノズルよりも大きい場合が多く、詰まり、ならびにその他の印刷不具合を引き起こしかねないことから、細菌繁殖の防止に重要である。有用な殺生物剤の例としては、これらに限定されないが、ベンゾエートまたはソルベート塩、およびイソチアゾリノンが挙げられる。
【００８２】
１つの実施形態では、インクジェットインク組成物は、共溶媒を含む。１つの実施形態では、共溶媒は、少なくとも１０重量％の濃度で水溶性または水混和性であり、水性加水分解条件（例：例えばエステルおよびラクトンの加水分解を含む、熱老化条件下における水との反応）に対して化学的に安定でもある。１つの実施形態では、共溶媒は、水よりも低い誘電率を有し、２０℃において約１０〜約７８の範囲の誘電率などである。適切な共溶媒の例としては、低分子量グリコール（エチレングリコール、ジエチレングリコール、トリエチレングリコール、テトラエチレングリコール、ジプロピレングリコール、エチレングリコールモノメチルエーテル、エチレングリコールモノエチルエーテル、トリエチレングリコールモノメチルもしくはモノエチルエーテル、ジエチレングリコールモノメチルエーテル、ジエチレングリコールモノエチルエーテル、ジエチレングリコールモノブチルエーテル、およびテトラエチレングリコールモノブチルエーテルなど）；アルコール（エタノール、プロパノール、イソ−プロピルアルコール、ｎ−ブチルアルコール、ｓｅｃ−ブチルアルコールおよびｔｅｒｔ−ブチルアルコール、２−プロピン−１−オール（プロパルギルアルコール）、２−ブテン−１−オール、３−ブテン−２−オール、３−ブチン−２−オール、およびシクロプロパノールなど）；約２〜約４０個の炭素原子を含有するジオール（１，３−ペンタンジオール、１，４−ブタンジオール、１，５−ペンタンジオール、１，４−ペンタンジオール、１，６−ヘキサンジオール、１，５−ヘキサンジオール、２，６−ヘキサンジオール、ネオペンチルグリコール（２，２−ジメチル−１，３−プロパンジオール）、１，３−プロパンジオール、１，４−ブタンジオール、１，５−ペンタンジオール、１，６−ヘキサンジオール、１，２，６−ヘキサントリオール、およびポリ（エチレン−コ−プロピレン）グリコール、ならびにエチレンオキシドを含み、エチレンオキシドおよびプロピレンオキシドを含むアルキレンオキシドとのこれらの反応生成物など）；約３〜約４０個の炭素原子を含有するトリオール（グリセリン（グリセロール）、トリメチロールエタン、トリメチロールプロパン、１，３，５−ペンタントリオール、１，２，６−ヘキサントリオールなど、ならびにエチレンオキシド、プロピレンオキシド、およびこれらの混合物を含むアルキレンオキシドとのこれらの反応生成物など）；ポリオール（ペンタエリスリトールなど）；アミド（ジメチルホルムアルデヒドおよびジメチルアセトアミドなど）；ケトンまたはケトアルコール（アセトンおよびジアセトンアルコールなど）；エーテル（テトラヒドロフランおよびジオキサンなど）；ラクタム（２−ピロリドン、Ｎ−メチル−２−ピロリドン、およびε−カプロラクタムなど）：ウレアまたはウレア誘導体（ジ−（２−ヒドロキシエチル）−５，５−ジメチルヒダントイン（ダンタコール（dantacol））および１，３−ジメチル−２−イミダゾリジノンなど）；分子内塩（ベタインなど）；ならびにヒドロキシアミド誘導体（アセチルエタノールアミン、アセチルプロパノールアミン、プロピルカルボキシエタノールアミン、およびプロピルカルボキシプロパ��ールアミン、ならびにアルキレンオキシドとのこれらの反応生成物など）が挙げられる。さらなる例としては、サッカリド（マルチトール、ソルビトール、グルコノラクトン、およびマルトースなど）；約２〜約４０個の炭素原子を含有するスルホキシド誘導体（対称および非対称）（ジメチルスルホキシド、メチルエチルスルホキシド、およびアルキルフェニルスルホキシドなど）；ならびに約２〜約４０個の炭素原子を含有するスルホン誘導体（対称および非対称スルホン）（ジメチルスルホン、メチルエチルスルホン、スルホラン（テトラメチレンスルホン、環状スルホン）、ジアルキルスルホン、アルキルフェニルスルホン、ジメチルスルホン、メチルエチルスルホン、ジエチルスルホン、エチルプロピルスルホン、メチルフェニルスルホン、メチルスルホラン、およびジメチルスルホランなど）が挙げられる。これらの共溶媒は、単独で、または組み合わせて用いられてよい。
【００８３】
共溶媒の量は、共溶媒の特性（溶解性および／または誘電率）、修飾顔料の種類、ならびに得られるインクジェットインク組成物の所望される性能を含む様々な因子に応じて変動し得る。特に、所望に応じて含有されてよい共溶媒は、約３０％以下および約２０％以下を含む、インクジェットインク組成物の総重量に対して約４０重量％以下の量で用いられてよい。また、用いられる場合、所望に応じて含有されてよい共溶媒の量は、約５重量％以上および約１０重量％以上を含む、インクジェットインク組成物の総重量に対して約２重量％以上である。
【実施例】
【００８４】
実施例１：カーボンブラックの作製
カーボンブラックは、図１に示される多段反応器の１つの実施形態に従うパイロットプラントで作製した。反応器寸法の概略を以下の表１に示す。
【表１】
0006280595.tif 000003
【００８５】
サンプルＡ〜Ｈのためのプロセス条件の概略を、以下の表２に示す。
【表２】
0006280595.tif 000004
【００８６】
これらの条件下で作製された原料カーボンブラックの特性の概略を以下の表３に示す。
【表３】
0006280595.tif 000005
【００８７】
類似の運転条件下にて同じ装置から作製することができるその他の高構造カーボンブラックの特性を、以下の表４に挙げる。
【表４】
0006280595.tif 000006
【００８８】
実施例２：オゾンによる酸化
この実施例では、ベンチュリ管を備えた図２のオゾン反応器アセンブリーを用いることによる実施例１のカーボンブラックサンプルＡ〜Ｇのオゾン化について記載する。
【００８９】
実施例１からのカーボンブラックの分量（３００ｇ）を、水（６Ｌ）と混合し、この混合物を、ローター−ステーターにより、８０００〜１００００ｒｐｍにて３〜５分間ホモジナイズした。得られたスラリーを、オゾン反応器アセンブリーのタンクに添加し、ここで、タンクのｐＨは、９．０に維持した。再循環ポンプを７０〜９０Ｌ／分の速度で運転して、スラリーを反応器全体に循環させた。オゾンガス（３〜５重量％）を、ベンチュリ管にある入り口部を介して、６〜１０Ｌ／分のガス流速でスラリーへ導入した。オゾン化は、３０〜４０℃の反応温度にて、９時間にわたって実施した。
【００９０】
別の選択肢として、実施例１からのカーボンブラックの分量（３００〜６００ｇ）を、水（４〜７Ｌ）と混合し、この混合物を、ローター−ステーターにより、８０００〜１００００ｒｐｍにて３〜５分間ホモジナイズした。得られたスラリーを、オゾン反応器アセンブリーのタンクに添加し、ここで、タンクのｐＨは、９．０に維持した。再循環ポンプを７０〜９０Ｌ／分の速度で運転して、スラリーを反応器全体に循環させた。オゾンガス（２〜５重量％）を、ベンチュリ管にある入り口部を介して、６〜１０Ｌ／分のガス流速でスラリーへ導入した。オゾン化は、３０〜４０℃の反応温度にて、７〜９時間にわたって実施した。
【００９１】
実施例３：４−アミノ安息香酸による修飾
この実施例では、４−アミノ安息香酸（ｐＡＢＡ）による実施例１のカーボンブラックサンプルＡ〜Ｆの修飾について記載する。この修飾は原料カーボンブラックに対して実施したが、同じ処理を、実施例２の酸化カーボンブラックに対して実施してもよい。
【００９２】
実施例１からのカーボンブラックの分量（５００ｇ）、ｐＡＢＡ（５０〜７５ｇ）、および水（１〜２Ｌ）を含む混合物を、Ｐｒｏｃｅｓｓａｌｌ反応器へ添加した。温度を５５℃まで上げ、亜硝酸ナトリウム（２０％、１５０〜２２０ｇ）を、２０分間かけてこの混合へ添加した。反応は、６５℃にて１〜２時間実施した。
【００９３】
実施例４：ＥＢＰによる修飾
この実施例では、２−（４−アミノフェニル）−１−ヒドロキシエチリデン−１，１−ビスホスホン酸（ＥＢＰ）による実施例１のカーボンブラックサンプルＡ〜Ｆの修飾について記載する。実施例１からのカーボンブラックの分量（５００ｇ）、ＥＢＰ（５０〜７５ｇ）、および水（１〜２Ｌ）を含む混合物を、Ｐｒｏｃｅｓｓａｌｌ反応器へ添加した。温度を５５℃まで上げ、亜硝酸ナトリウム（２０％、１５０〜２２０ｇ）を、２０分間かけてこの混合へ添加した。反応は、６５℃にて１〜２時間実施した。
【００９４】
実施例５：分散体の作製
この実施例では、実施例２〜４の酸化／処理カーボンブラック材料を用いた分散体の作製について記載する。Ｐａｌｌ  Ｍｉｃｒｏｚａ（登録商標）限外ろ過膜（ＳＬＰ−１０５３）を用いて、１５％の分散体固形分にて、１５０ｕＳ／ｃｍ未満の透過水導電率または１０００ｕＳ／ｃｍ未満の濃縮水導電率までダイアフィルトレーションを実施した（Ｇ−Ｏ−ＳおよびＧ−Ｏ−Ｕサンプルの場合、ダイアフィルトレーション前に、得られた分散体に対して、分散体をマグネティックまたはオーバーヘッドスターラーで撹拌しながら少なくとも７５℃まで２時間加熱する熱処理を施した）。次に、サンプルを５％固形分まで希釈し、Ｃａｒｒ（登録商標）Ｐｏｗｅｒｆｕｇｅ（登録商標）により、３００または６００ｍＬ／分の流速、１３２７６ＲＰＭにて遠心分離を行った。サンプルを、Ｐａｌｌ  Ｍｉｃｒｏｚａ（登録商標）限外ろ過膜（ＳＬＰ−１０５３）を用いて固形分１６％に再濃縮し、冷却管を取り付けた容器中、マグネティックスターラーで撹拌しながら、Ｍｉｓｏｎｉｘ（登録商標）Ｌａｂプローブソニケーターで超音波処理して、Ｄ５０目標粒子サイズ１４０ｎｍとした（比較のために、オゾン酸化カーボンブラックサンプルの第二のセットには、この超音波工程を施さなかった）。殺生物剤を添加し（０．２重量／重量％  Ｐｒｏｘｅｌ（登録商標））、０．３または０．５μｍのＰａｌｌデプスフィルターに通した。水を加えることで、サンプルを固形分１５％に調節した。
【００９５】
実施例２のオゾン酸化カーボンブラックサンプルから作製した分散体の特性を以下の表５に挙げる。「Ｏ」は、酸化処理を示し、「Ｓ」は、超音波処理分散体を示し、「Ｕ」は、超音波未処理分散体を示し、ＬＰＣ＝粗大粒子含有量である。
【表５】
0006280595.tif 000007
【００９６】
実施例３のｐＡＢＡ処理カーボンブラックサンプルを用いて作製した分散体の特性を以下の表６に挙げる。
【表６】
0006280595.tif 000008
【００９７】
実施例６：沈澱率
分散体の沈澱率は、ラフグラビティセディメンテーション手順（Rough Gravity Sedimentation procedure）によって得た。
・分散体を水で希釈して固形分３％とした、
・固形分３％の分散体の０．１００ｍＬを、メスフラスコで１００ｍＬに希釈した、    ・この希釈分散体の吸光度を、ＵＶ−可視光分光光度計を用いて５５０ｎｍで測定した（Ａｂｓ1）、
・固形分３％の分散体の７ｍＬを、Ｂｅｃｋｍａｎ超遠心分離チューブに充填した、    ・チューブをシールし、Ｂｅｃｋｍａｎ遠心分離機により、２０７００ＲＰＭで１０分間（立ち上がり時間（ramp-up time）を含む）の遠心分離に掛けた、
・サンプルチューブからすべての上澄をバイアルへ回収した、
・回収した上澄の０．１００ｍＬを、メスフラスコで１００ｍＬに希釈した、そして    ・この希釈分散体の吸光度を、ＵＶ−可視光分光光度計を用いて５５０ｎｍの波長で測定する（Ａｂｓ2）。
【００９８】
沈澱率は、以下の式に従い、Ａｂｓ1およびＡｂｓ2の値から決定した。
沈澱％＝１００×（（Ａｂｓ1−Ａｂｓ2）／Ａｂｓ1）
【００９９】
実施例５の特定の分散体の沈澱率を、以下の表７に挙げる。
【表７】
0006280595.tif 000009
【０１００】
実施例７：インクジェットインク製剤
インクジェットインク製剤を、実施例５の分散体から作製し、その成分の比率（ｐｐｈ単位）を、以下の表８および９に挙げる。
【表８】
0006280595.tif 000010
【表９】
0006280595.tif 000011
【０１０１】
実施例８：光学密度
実施例７のインクジェット製剤ＡおよびＢを、Ｘｅｒｏｘ  ４２００およびＨＰＭＰ紙に印刷した。製剤Ａの印刷には、Ｅｐｓｏｎ  Ｃ８８＋インクジェットプリンターを用い、製剤Ｂの印刷には、Ｃａｎｏｎ  ｉＰ  ４０００インクジェットプリンターを用いた。得られた光学密度値と共に以下の表１０に挙げるように、ベストおよびノーマルモードで印刷を行った。「Ａ」は、製剤Ａを示し、「Ｂ」は、製剤Ｂを示す。
【表１０】
0006280595.tif 000012
【０１０２】
「１つの（a）」および「１つの（an）」および「その（the）」の用語の使用は、本明細書にて特に断りのない限り、または明らかに文脈と矛盾しない限り、単数および複数の両方を意味するものとして解釈されるべきである。「含む（comprising）」、「有する（having）」、「含む（including）」、および「含有する（containing）」の用語は、特に断りのない限り、非制限の用語として解釈されるべきである（すなわち、「含むがこれらに限定されない」を意味する）。本明細書での値の範囲の列挙は、本明細書にて特に断りのない限り、その範囲内に含まれる各個別の値を独立して言及する簡潔な方法として用いることを単に意図するものであり、各個別の値は、それが独立して本明細書にて列挙されているかのごとく、本明細書に組み込まれる。本明細書で述べる方法はすべて、本明細書にて特に断りのない限り、または明らかに文脈と矛盾しない限り、適切ないかなる順序で実施されてもよい。本明細書で提供されるあらゆる実施例または例示的言語（exemplary language）（例：「など」）の使用は、単に本発明をより良く説明することを意図するものであり、請求されていない限りにおいて、本発明の範囲に制限を与えるものではない。本明細書におけるいかなる言語も、請求されないいかなる要素をも本発明の実践に不可欠であると示すとして解釈されてはならない。
本発明は次の態様を含む。
［１］以下の特性：
ＯＡＮ≧１７０ｍＬ／１００ｇ、および
１６０〜２２０ｍ2／ｇの範囲のＳＴＳＡ、
を有するカーボンブラック。
［２］以下の特性：
ＯＡＮ≧１７０ｍＬ／１００ｇ、および
０．７〜１の範囲のＳＴＳＡ／ＢＥＴ表面積比、
を有するカーボンブラック。
［３］前記ＯＡＮが、１７０〜２２０ｍ2／ｇの範囲である、［１］または［２］に記載のカーボンブラック。
［４］前記ＯＡＮが、１７０〜２１０ｍ2／ｇの範囲である、［１］または［２］に記載のカーボンブラック。
［５］前記カーボンブラックが、１９０〜２７５ｍ2／ｇの範囲のＢＥＴ表面積を有する、［１］〜［４］のいずれかに記載のカーボンブラック。
［６］前記ＢＥＴ表面積が、２００〜２７０ｍ2／ｇの範囲である、［１］〜［５］のいずれかに記載のカーボンブラック。
［７］前記ＢＥＴ表面積が、２００〜２６０ｍ2／ｇの範囲である、［１］〜［５］のいずれかに記載のカーボンブラック。
［８］前記カーボンブラックが、少なくとも１２０ｍ2／ｇのＣＯＡＮを有する、［１］〜［７］のいずれかに記載のカーボンブラック。
［９］前記カーボンブラックが、少なくとも１３０ｍ2／ｇのＣＯＡＮを有する、［１］〜［７］のいずれかに記載のカーボンブラック。
［１０］前記カーボンブラックが、１．３０〜１．５０の範囲のＯＡＮ／ＣＯＡＮ比を有する、［１］〜［９］のいずれかに記載のカーボンブラック。
［１１］前記カーボンブラックが、０．７〜１の範囲のＳＴＳＡ／ＢＥＴ表面積比を有する、［１］および［３］〜［１０］のいずれかに記載のカーボンブラック。
［１２］前記カーボンブラックが、０．７〜０．９の範囲のＳＴＳＡ／ＢＥＴ表面積比を有する、［１］〜［１０］のいずれかに記載のカーボンブラック。
［１３］前記カーボンブラックが、ファーネスブラックである、［１］〜［１２］のいずれかに記載のカーボンブラック。
［１４］前記カーボンブラックが、少なくとも１つの結合された有機基で修飾されている、［１］〜［１３］のいずれかに記載のカーボンブラック。
［１５］前記少なくとも１つの結合された有機基が、式−［Ｒ（Ａ）］−を含み、式中、
Ｒは、前記カーボンブラックと結合されており、アリーレン、ヘテロアリーレン、およびアルキレンから選択され、ならびに、
Ａは、カルボン酸、スルホン酸、ホスホン酸、ヒドロキシル、アミン、およびエステル、アミド、ならびにこれらの塩から選択される、
［１４］に記載のカーボンブラック。
［１６］Ｒが、式Ｒ′−Ｓｐを含み、式中、Ｒ′は、アリーレン、ヘテロアリーレン、およびアルキレンから選択され、ならびにＳｐは、−ＣＯ2−、−Ｏ2Ｃ−、−ＣＯ−、−ＯＳＯ2−、−ＳＯ3−、−ＳＯ2−、−ＳＯ2Ｃ2Ｈ4−Ｏ−、−ＳＯ2Ｃ2Ｈ4Ｓ−、−ＳＯ2Ｃ2Ｈ4ＮＲ″−、−Ｏ−、−Ｓ−、−ＮＲ″−、−ＮＲ″ＣＯ−、−ＣＯＮＲ″−、−ＮＲ″ＣＯ2−、−Ｏ2ＣＮＲ″−、−ＮＲ″ＣＯＮＲ″−、−Ｎ（ＣＯＲ″）ＣＯ−、−ＣＯＮ（ＣＯＲ″）−、−ＮＲ″ＣＯＣＨ（ＣＨ2ＣＯ2Ｒ″）−およびそれからの環状イミド、−ＮＲ″ＣＯＣＨ2ＣＨ（ＣＯ2Ｒ″）−およびそれからの環状イミド、−ＣＨ（ＣＨ2ＣＯ2Ｒ″）ＣＯＮＲ″−およびそれからの環状イミド、−ＣＨ（ＣＯ2Ｒ″）ＣＨ2ＣＯＮＲ″およびそれからの環状イミド、（これらのフタルイミドおよびマレイミドを含む）、スルホンアミド基（−ＳＯ2ＮＲ″−および−ＮＲ″ＳＯ2−基を含む）、アリーレン基、アルキレン基から選択されるスペーサーであり、ならびにＲ″は、同一であっても、もしくは異なっていてもよく、水素、置換および無置換Ｃ5−Ｃ20アリール基、および置換および無置換Ｃ1−Ｃ6アルキル基から選択される、［１５］に記載のカーボンブラック。
［１７］Ｒが、式Ｒ′−Ｓｐを含み、式中、Ｒ′は、アリーレン、ヘテロアリーレン、およびアルキレンから選択され、ならびにＳｐは、−ＣＯ2−、−Ｏ2Ｃ−、−Ｏ−、−ＮＲ″−、−ＮＲ″ＣＯ−もしくは−ＣＯＮＲ″−、−ＳＯ2ＮＲ″−、−ＳＯ2ＣＨ2ＣＨ2ＮＲ″−、−ＳＯ2ＣＨ2ＣＨ2Ｏ−、および−ＳＯ2ＣＨ2ＣＨ2Ｓ−から選択されるスペーサーであり、ここで、Ｒ″は、ＨおよびＣ1−Ｃ6アルキル基から選択される、［１５］に記載のカーボンブラック。
［１８］Ｒが、式Ｒ′−Ｓｐを含み、式中、Ｒ′は、アリーレン、ヘテロアリーレン、およびアルキレンから選択され、ならびにＳｐは、カルボン酸もしくはエステル、酸塩化物、塩化スルホニル、アシルアジド、イソシアネート、ケトン、アルデヒド、酸無水物、アミド、イミド、イミン、α，β−不飽和ケトン、アルデヒド、もしくはスルホン、ハロゲン化アルキル、エポキシド、アルキルスルホネートもしくは（２−サルフェートエチル）−スルホン基などのサルフェート、アミン、ヒドラジン、アルコール、チオール、ヒドラジド、オキシム、トリアゼン、カルバニオン、芳香族化合物、ならびにこれらの塩および誘導体、またはこれらのいずれかの組み合わせから選択される反応性基を有する化合物から誘導されるスペーサーである、［１５］に記載のカーボンブラック。
［１９］Ｒが、式Ｒ′−Ｓｐを含み、式中、Ｒ′は、アリーレン、ヘテロアリーレン、およびアルキレンから選択され、ならびにＳｐは、４−アミノベンジルアミン（４−ＡＢＡ）、３−アミノベンジルアミン（３−ＡＢＡ）、２−アミノベンジルアミン（２−ＡＢＡ）、２−アミノフェニルエチルアミン、４−アミノフェニル−（２−スルファトエチル）−スルホン（ＡＰＳＥＳ）、ｐ−アミノ安息香酸（ＰＡＢＡ）、４−アミノフタル酸（４−ＡＰＡ）、および５−アミノベンゼン−１，２，３−トリカルボン酸から選択される化合物から誘導されるスペーサーである、［１５］に記載のカーボンブラック。
［２０］前記少なくとも１つの結合された有機基が、式−［Ｒ（Ａ）］−を含み、式中、
Ｒは、前記カーボンブラックと結合されており、アリーレン、ヘテロアリーレン、およびアルキレンから選択され、ならびに、
Ａは、水素、アルキル、アリール、ヘテロアリール、アルキレンオキシド（例えば、エチレンまたはプロピレンオキシド）、カルボン酸エステル、およびグリコールから選択される、
［１４］に記載のカーボンブラック。
［２１］Ｒが、式Ｒ′−Ｓｐを含み、式中、Ｒ′は、アリーレン、ヘテロアリーレン、およびアルキレンから選択され、ならびにＳｐは、−ＣＯ2−、−Ｏ2Ｃ−、−ＣＯ−、−ＯＳＯ2−、−ＳＯ3−、−ＳＯ2−、−ＳＯ2Ｃ2Ｈ4−Ｏ−、−ＳＯ2Ｃ2Ｈ4Ｓ−、−ＳＯ2Ｃ2Ｈ4ＮＲ″−、−Ｏ−、−Ｓ−、−ＮＲ″−、−ＮＲ″ＣＯ−、−ＣＯＮＲ″−、−ＮＲ″ＣＯ2−、−Ｏ2ＣＮＲ″−、−ＮＲ″ＣＯＮＲ″−、−Ｎ（ＣＯＲ″）ＣＯ−、−ＣＯＮ（ＣＯＲ″）−、−ＮＲ″ＣＯＣＨ（ＣＨ2ＣＯ2Ｒ″）−およびそれからの環状イミド、−ＮＲ″ＣＯＣＨ2ＣＨ（ＣＯ2Ｒ″）−およびそれからの環状イミド、−ＣＨ（ＣＨ2ＣＯ2Ｒ″）ＣＯＮＲ″−およびそれからの環状イミド、−ＣＨ（ＣＯ2Ｒ″）ＣＨ2ＣＯＮＲ″およびそれからの環状イミド、（これらのフタルイミドおよびマレイミドを含む）、スルホンアミド基（−ＳＯ2ＮＲ″−および−ＮＲ″ＳＯ2−基を含む）、アリーレン基、アルキレン基から選択されるスペーサーであり、ならびにＲ″は、同一であっても、もしくは異なっていてもよく、水素、置換および無置換Ｃ5−Ｃ20アリール基、および置換および無置換Ｃ1−Ｃ6アルキル基から選択される、［２０］に記載のカーボンブラック。
［２２］Ｒが、式Ｒ′−Ｓｐを含み、式中、Ｒ′は、アリーレン、ヘテロアリーレン、およびアルキレンから選択され、ならびにＳｐは、−ＣＯ2−、−Ｏ2Ｃ−、−Ｏ−、−ＮＲ″−、−ＮＲ″ＣＯ−もしくは−ＣＯＮＲ″−、−ＳＯ2ＮＲ″−、−ＳＯ2ＣＨ2ＣＨ2ＮＲ″−、−ＳＯ2ＣＨ2ＣＨ2Ｏ−、および−ＳＯ2ＣＨ2ＣＨ2Ｓ−から選択されるスペーサーであり、ここで、Ｒ″は、ＨおよびＣ1−Ｃ6アルキル基から選択される、［２０］に記載のカーボンブラック。
［２３］Ｒが、式Ｒ′−Ｓｐを含み、式中、Ｒ′は、アリーレン、ヘテロアリーレン、およびアルキレンから選択され、ならびにＳｐは、カルボン酸もしくはエステル、酸塩化物、塩化スルホニル、アシルアジド、イソシアネート、ケトン、アルデヒド、酸無水物、アミド、イミド、イミン、α，β−不飽和ケトン、アルデヒド、もしくはスルホン、ハロゲン化アルキル、エポキシド、（２−スルファトエチル）−スルホン基などのアルキルスルホネートもしくはサルフェート、アミン、ヒドラジン、アルコール、チオール、ヒドラジド、オキシム、トリアゼン、カルバニオン、芳香族化合物、ならびにこれらの塩および誘導体、またはこれらのいずれかの組み合わせから選択される反応性基を有する化合物から誘導されるスペーサーである、［２０］に記載のカーボンブラック。
［２４］Ｒが、式Ｒ′−Ｓｐを含み、式中、Ｒ′は、アリーレン、ヘテロアリーレン、およびアルキレンから選択され、ならびにＳｐは、４−アミノベンジルアミン（４−ＡＢＡ）、３−アミノベンジルアミン（３−ＡＢＡ）、２−アミノベンジルアミン（２−ＡＢＡ）、２−アミノフェニルエチルアミン、４−アミノフェニル−（２−スルファトエチル）−スルホン（ＡＰＳＥＳ）、ｐ−アミノ安息香酸（ＰＡＢＡ）、４−アミノフタル酸（４−ＡＰＡ）、および５−アミノベンゼン−１，２，３−トリカルボン酸から選択される化合物から誘導されるスペーサーである、［２０］に記載のカーボンブラック。
［２５］前記少なくとも１つの結合された有機基が、式−［Ｒ（Ａ）］−を含み、式中、
Ｒは、前記カーボンブラックと結合されており、アリーレン、ヘテロアリーレン、およびアルキレンから選択され、ならびに、
Ａは、ポリマーから選択される、
［１４］に記載のカーボンブラック。
［２６］Ｒが、式Ｒ′−Ｓｐを含み、式中、Ｒ′は、アリーレン、ヘテロアリーレン、およびアルキレンから選択され、ならびにＳｐは、−ＣＯ2−、−Ｏ2Ｃ−、−ＣＯ−、−ＯＳＯ2−、−ＳＯ3−、−ＳＯ2−、−ＳＯ2Ｃ2Ｈ4−Ｏ−、−ＳＯ2Ｃ2Ｈ4Ｓ−、−ＳＯ2Ｃ2Ｈ4ＮＲ″−、−Ｏ−、−Ｓ−、−ＮＲ″−、−ＮＲ″ＣＯ−、−ＣＯＮＲ″−、−ＮＲ″ＣＯ2−、−Ｏ2ＣＮＲ″−、−ＮＲ″ＣＯＮＲ″−、−Ｎ（ＣＯＲ″）ＣＯ−、−ＣＯＮ（ＣＯＲ″）−、−ＮＲ″ＣＯＣＨ（ＣＨ2ＣＯ2Ｒ″）−およびそれからの環状イミド、−ＮＲ″ＣＯＣＨ2ＣＨ（ＣＯ2Ｒ″）−およびそれからの環状イミド、−ＣＨ（ＣＨ2ＣＯ2Ｒ″）ＣＯＮＲ″−およびそれからの環状イミド、−ＣＨ（ＣＯ2Ｒ″）ＣＨ2ＣＯＮＲ″およびそれからの環状イミド（これらのフタルイミドおよびマレイミドを含む）、スルホンアミド基（−ＳＯ2ＮＲ″−および−ＮＲ″ＳＯ2−基を含む）、アリーレン基、アルキレン基から選択されるスペーサーであり、ならびにＲ″は、同一であっても、もしくは異なっていてもよく、水素、置換および無置換Ｃ5−Ｃ20アリール基、および置換および無置換Ｃ1−Ｃ6アルキル基から選択される、［２５］に記載のカーボンブラック。
［２７］Ｒが、式Ｒ′−Ｓｐを含み、式中、Ｒ′は、アリーレン、ヘテロアリーレン、およびアルキレンから選択され、ならびにＳｐは、−ＣＯ2−、−Ｏ2Ｃ−、−Ｏ−、−ＮＲ″−、−ＮＲ″ＣＯ−もしくは−ＣＯＮＲ″−、−ＳＯ2ＮＲ″−、−ＳＯ2ＣＨ2ＣＨ2ＮＲ″−、−ＳＯ2ＣＨ2ＣＨ2Ｏ−、および−ＳＯ2ＣＨ2ＣＨ2Ｓ−から選択されるスペーサーであり、ここで、Ｒ″は、ＨおよびＣ1−Ｃ6アルキル基から選択される、［２５］に記載のカーボンブラック。
［２８］Ｒが、式Ｒ′−Ｓｐを含み、式中、Ｒ′は、アリーレン、ヘテロアリーレン、およびアルキレンから選択され、ならびにＳｐは、カルボン酸もしくはエステル、酸塩化物、塩化スルホニル、アシルアジド、イソシアネート、ケトン、アルデヒド、酸無水物、アミド、イミド、イミン、α，β−不飽和ケトン、アルデヒド、もしくはスルホン、ハロゲン化アルキル、エポキシド、（２−スルファトエチル）−スルホン基などのアルキルスルホネートもしくはサルフェート、アミン、ヒドラジン、アルコール、チオール、ヒドラジド、オキシム、トリアゼン、カルバニオン、芳香族化合物、ならびにこれらの塩および誘導体、またはこれらのいずれかの組み合わせから選択される反応性基を有する化合物から誘導されるスペーサーである、［２５］に記載のカーボンブラック。
［２９］Ｒが、式Ｒ′−Ｓｐを含み、式中、Ｒ′は、アリーレン、ヘテロアリーレン、およびアルキレンから選択され、ならびにＳｐは、４−アミノベンジルアミン（４−ＡＢＡ）、３−アミノベンジルアミン（３−ＡＢＡ）、２−アミノベンジルアミン（２−ＡＢＡ）、２−アミノフェニルエチルアミン、４−アミノフェニル−（２−スルファトエチル）−スルホン（ＡＰＳＥＳ）、ｐ−アミノ安息香酸（ＰＡＢＡ）、４−アミノフタル酸（４−ＡＰＡ）、および５−アミノベンゼン−１，２，３−トリカルボン酸から選択される化合物から誘導されるスペーサーである、［２５］に記載のカーボンブラック。
［３０］前記ポリマーが、アクリル酸、メタクリル酸、アクリレートエステル、メタクリレートエステル、アクリルアミドおよびメタクリルアミド、アクリロニトリル、シアノアクリレートエステル、マレイン酸およびフマル酸ジエステル、ビニルピリジン、ビニルＮ−アルキルピロール、酢酸ビニル、ビニルオキサゾール、ビニルチアゾール、ビニルピリミジン、ビニルイミダゾール、ビニルケトン、ビニルエーテル、ならびにスチレンから選択されるモノマーから誘導される、［２５］に記載のカーボンブラック。
［３１］前記ポリマーが、アクリル酸メチル（ＭＡ）、メタクリル酸メチル（ＭＭＡ）、アクリル酸エチル（ＥＡ）、メタクリル酸エチル（ＥＭＡ）、アクリル酸ブチル（ＢＡ）、アクリル酸２−エチルヘキシル（ＥＨＡ）、アクリロニトリル（ＡＮ）、メタクリロニトリル、スチレン、およびこれらの誘導体から選択されるモノマーから誘導される、［２５］に記載のカーボンブラック。
［３２］［１］〜［３１］のいずれかに記載のカーボンブラックを酸化することによって作製される酸化カーボンブラック。
［３３］前記酸化カーボンブラックが、フェノール、ラクトン、カルボニル、カルボキシル、酸無水物、エーテル、およびキノンから選択される少なくとも１つの基を含む表面を有する、［３２］に記載の酸化カーボンブラック。
［３４］以下の特性：
ＯＡＮ≧１７０ｍＬ／１００ｇ、
ＢＥＴ表面積≧１５０ｍ2／ｇ、および
少なくとも１３０ｍ2／ｇのＣＯＡＮ、
を有するカーボンブラック。
［３５］［１］〜［３４］のいずれかに記載のカーボンブラックを含む分散体。
［３６］前記カーボンブラックが、０．１〜０．１８μｍの範囲の平均体積を有する、［３５］に記載の分散体。
［３７］前記カーボンブラックが、０．０５〜０．１μｍの範囲のＤ１０を有する、［３５］または［３６］に記載の分散体。
［３８］前記カーボンブラックが、０．０６〜０．１μｍの範囲のＤ１０を有する、［３５］または［３６］に記載の分散体。
［３９］前記カーボンブラックが、０．０７〜０．１μｍの範囲のＤ１０を有する、［３５］または［３６］に記載の分散体。
［４０］前記カーボンブラックが、０．１〜０．１６μｍの範囲のＤ５０を有する、［３５］〜［３９］のいずれかに記載の分散体。
［４１］前記カーボンブラックが、０．１８〜０．２５μｍの範囲のＤ９０を有する、［３５］〜［４０］のいずれかに記載の分散体。
［４２］前記カーボンブラックが、０．１５〜０．２４μｍの範囲のＤ９０を有する、［３５］〜［４０］のいずれかに記載の分散体。
［４３］前記カーボンブラックが、０．１８〜０．２４μｍの範囲のＤ９０を有する、［３５］〜［４０］のいずれかに記載の分散体。
［４４］［１］〜［３４］のいずれかに記載のカーボンブラックを含むインクジェットインク組成物。
［４５］［３５］〜［４３］のいずれかに記載の分散体を含むインクジェットインク組成物。
［４６］顔料を含む水性分散体に、前記水性分散体のｐＨを少なくとも８．５に維持しながらオゾンを添加することを含む、顔料を酸化する方法。
［４７］前記維持が、前記ｐＨレベルが８．５未満のレベルまで低下した場合に、前記水性分散体に塩基を添加することを含む、［４６］に記載の方法。
［４８］前記水性分散体のｐＨが、少なくとも９．０に維持され、ここで、前記維持が、前記ｐＨレベルが９．０未満のレベルまで低下した場合に、前記水性分散体に塩基を添加することを含む、［４６］に記載の方法。
［４９］前記水性懸濁体が、ベンチュリ管を通る循環流として送られ、および前記添加が、前記ベンチュリ管の入り口部へオゾンを導入することを含み、ここで、前記入り口部は、前記ベンチュリ管の絞り領域に、または絞り領域の上流に配置される、［４６］〜［４８］のいずれかに記載の方法。
［５０］前記顔料が、カーボンブラックである、［４６］〜［４９］のいずれかに記載の方法。
［５１］顔料を酸化するためのオゾン反応器アセンブリーであって、循環経路を有し、
顔料を含む分散体を含有し、撹拌するためのタンクであって、前記水性分散体は、ｐＨプローブと前記分散体に塩基を供給するための第一のポンプとに流体連結されている、タンク、
第一の配管を通ってベンチュリ管へ水性分散体を引き出し、供給するための、前記タンクと流体連結された第二のポンプであって、前記水性分散体は、前記ベンチュリ管の絞り領域を通って送られる、第二のポンプ、
前記絞り領域に、または前記絞り領域の上流にある入り口部を介して前記ベンチュリ管と気体連結されているオゾン源であって、オゾンは、前記絞り領域を通って送られる間に前記顔料と接触する、オゾン源、ならびに、
オゾンおよび前記水性分散体を含む混合物を前記タンクへ運ぶための第二の配管、
を含む、オゾン反応器アセンブリー。
【図１】
0006280595.tif 000013
【図２】
0006280595.tif 000014